(57)【要約】【課題】発光材料や電荷輸送材料等として有用な新規なポリマーを提供する。【解決手段】下記式（１）で示される繰り返し単位を含み、ポリスチレン換算の数平均分子量が１０3〜１０8であることを特徴とするポリマー。2008179821.tif 000095〔式中、Ａ1は、式（５）で表される２価の基である。Ｒ1、Ｒ2、Ｒ3、Ｒ4、Ｒ5およびＲ6は、それぞれ独立に水素原子、ハロゲン原子、アルキル基、アルケニル基、アルキニル基、アルキルオキシ基、アルキルチオ基、アルキルアミノ基、アリール基、アリールオキシ基、アリールチオ基、アリールアミノ基、アリールアルキル基、アリールアルキルオキシ基、アリールアルキルチオ基、アリールアルキルアミノ基、置換シリル基、アシル基、アシルオキシ基、イミノ基、アミド基、アリールアルケニル基、アリールアルキニル基、１価の複素環基またはシアノ基を表し、Ｒ2とＲ3、およびＲ4とＲ5は互いに結合して環を形成していてもよい。〕【選択図】なし【特許請求の範囲】
【請求項１】
下記式（１）で示される繰り返し単位を含み、ポリスチレン換算の数平均分子量が１０3〜１０8であることを特徴とするポリマー。
2008179821.tif 000081
〔式中、Ａ1は、下記式（５）で表される２価の基である。Ｒ1、Ｒ2、Ｒ3、Ｒ4、Ｒ5およびＲ6は、それぞれ独立に水素原子、ハロゲン原子、アルキル基、アルケニル基、アルキニル基、アルキルオキシ基、アルキルチオ基、アルキルアミノ基、アリール基、アリールオキシ基、アリールチオ基、アリールアミノ基、アリールアルキル基、アリールアルキルオキシ基、アリールアルキルチオ基、アリールアルキルアミノ基、置換シリル基、アシル基、アシルオキシ基、イミノ基、アミド基、アリールアルケニル基、アリールアルキニル基、１価の複素環基またはシアノ基を表し、Ｒ2とＲ3、およびＲ4とＲ5は互いに結合して環を形成していてもよい。〕
2008179821.tif 000082
【請求項２】
下記式（１）で示される繰り返し単位を含み、ポリスチレン換算の数平均分子量が１０3〜１０8であることを特徴とするポリマー。
2008179821.tif 000083
〔式中、Ａ1は、下記式（６）で表される２価の基である。Ｒ1、Ｒ2、Ｒ3、Ｒ4、Ｒ5およびＲ６は、それぞれ独立に水素原子、ハロゲン原子、アルキル基、アルケニル基、アルキニル基、アルキルオキシ基、アルキルチオ基、アルキルアミノ基、アリール基、アリールオキシ基、アリールチオ基、アリールアミノ基、アリールアルキル基、アリールアルキルオキシ基、アリールアルキルチオ基、アリールアルキルアミノ基、置換シリル基、アシル基、アシルオキシ基、イミノ基、アミド基、アリールアルケニル基、アリールアルキニル基、１価の複素環基またはシアノ基を表し、Ｒ2とＲ3、およびＲ4とＲ5は互いに結合して環を形成していてもよい。〕
2008179821.tif 000084
〔式中、Ａ2はＳｉを表し、Ｒ8およびＲ9はそれぞれ独立にアルキル基、アルキルオキシ基、アルキルチオ基、アルキルアミノ基、アリール基、アリールオキシ基、アリールチオ基、アリールアミノ基、アリールアルキル基、アリールアルキルオキシ基、アリールアルキルチオ基、アリールアルキルアミノ基、アシルオキシ基、アミド基または１価の複素環基を表す。ｌは２を表す。〕
【請求項３】
Ａ1に対してα位の炭素をＣ2、Ａ1に対してβ位の炭素をＣ1としたとき、(Ｃ2−Ａ１の結合距離)／（Ｃ2−Ｃ1の結合距離）で定義される結合距離比は１．１０以上である請求項１または２に記載のポリマー。
【請求項４】
上記式（１）においてＲ2およびＲ5がそれぞれ独立にアルキルオキシ基、アルキルチオ基、アルキルアミノ基、アリールオキシ基、アリールチオ基、アリールアミノ基、アリールアルキルオキシ基、アリールアルキルチオ基またはアリールアルキルアミノ基であることを特徴とする請求項１〜３のいずれかに記載のポリマー。
【請求項５】
さらに下記式（７）で示される繰り返し単位を含むことを特徴とする請求項１〜４のいずれかに記載のポリマー。
−Ａｒ6−（ＣＲ17＝ＣＲ18）ｎ−          （７）
〔式中、Ａｒ6は、アリーレン基または２価の複素環基を表し、Ｒ17およびＲ18は、それぞれ独立に水素原子、アルキル基、アリール基、１価の複素環基またはシアノ基を表す。ｎは０または１を表す。〕
【請求項６】
さらに下記式（８）で示される繰り返し単位を含むことを特徴とする請求項１〜５のいずれかに記載のポリマー。
2008179821.tif 000085
〔式中、Ａｒ1およびＡｒ2はそれぞれ独立にアリーレン基または２価の複素環基を表す。また、Ｒ11は、アルキル基、アリール基、１価の複素環基、下記式（９）または（１０）で示される基を表す。ｍは１〜４の整数を表す。Ａｒ2およびＲ11がそれぞれ複数存在する場合、それらは同一でも異なっていてもよい。
2008179821.tif 000086
（式中、Ａｒ3はアリーレン基または２価の複素環基を表す。Ｒ12は、水素原子、アルキル基、アリール基、１価の複素環基または下記式（１０）で示される基を表す。Ｙ1は、 −ＣＲ13＝ＣＲ14−または−Ｃ≡Ｃ−を表す。Ｒ13およびＲ14はそれぞれ独立に水素原子、アルキル基、アリール基、１価の複素環基またはシアノ基を表す。ｐは０〜２の整数を表す。Ｙ１が複数存在する場合、それらは同一でも異なっていてもよい。
2008179821.tif 000087
（式中、Ａｒ4およびＡｒ5はそれぞれ独立にアリーレン基または２価の複素環基を表す。また、Ｒ15はアルキル基、アリール基または１価の複素環基を表す。Ｒ16は水素原子、アルキル基、アリール基または１価の複素環基を表す。ｑは１〜４の整数を表す。Ａｒ5およびＲ15がそれぞれ複数存在する場合、それらは同一でも異なっていてもよい。）〕
【請求項７】
下記式（１１）で示される化合物を原料の一つとして用いて縮合重合することを特徴とする請求項１〜６のいずれかに記載のポリマーの製造方法。
2008179821.tif 000088
（式中、Ｒ1、Ｒ2、Ｒ3、Ｒ4、Ｒ5、Ｒ6は前記と同じ意味を表す。Ｘ1およびＸ2はそれぞれ独立に縮合重合可能な置換基を表す。Ａ1は上記（５）式で表される２価の基または上記（６）式で表される２価の基を表す。）
【請求項８】
式（１１）で示される化合物。
2008179821.tif 000089
〔式中、Ａ1は、下記式（５）で表される２価の基である。Ｒ1、Ｒ2、Ｒ3、Ｒ4、Ｒ5およびＲ６は、それぞれ独立に水素原子、ハロゲン原子、アルキル基、アルケニル基、アルキニル基、アルキルオキシ基、アルキルチオ基、アルキルアミノ基、アリール基、アリールオキシ基、アリールチオ基、アリールアミノ基、アリールアルキル基、アリールアルキルオキシ基、アリールアルキルチオ基、アリールアルキルアミノ基、置換シリル基、アシル基、アシルオキシ基、イミノ基、アミド基、アリールアルケニル基、アリールアルキニル基、１価の複素環基またはシアノ基を表し、Ｒ2とＲ3、およびＲ4とＲ5は互いに結合して環を形成していてもよい。Ｘ1およびＸ2はそれぞれ独立に縮合重合可能な置換基を表す。〕
2008179821.tif 000090
【請求項９】
式（１１）で示される化合物。
2008179821.tif 000091
〔式中、Ａ1は、下記式（６）で表される２価の基である。Ｒ1、Ｒ2、Ｒ3、Ｒ4、Ｒ5およびＲ６は、それぞれ独立に水素原子、ハロゲン原子、アルキル基、アルケニル基、アルキニル基、アルキルオキシ基、アルキルチオ基、アルキルアミノ基、アリール基、アリールオキシ基、アリールチオ基、アリールアミノ基、アリールアルキル基、アリールアルキルオキシ基、アリールアルキルチオ基、アリールアルキルアミノ基、置換シリル基、アシル基、アシルオキシ基、イミノ基、アミド基、アリールアルケニル基、アリールアルキニル基、１価の複素環基またはシアノ基を表し、Ｒ2とＲ3、およびＲ4とＲ5は互いに結合して環を形成していてもよい。Ｘ1およびＸ2はそれぞれ独立に縮合重合可能な置換基を表す。〕
2008179821.tif 000092
〔式中、Ａ2はＳｉを表し、Ｒ8およびＲ9はそれぞれ独立にアルキル基、アルキルオキシ基、アルキルチオ基、アルキルアミノ基、アリール基、アリールオキシ基、アリールチオ基、アリールアミノ基、アリールアルキル基、アリールアルキルオキシ基、アリールアルキルチオ基、アリールアルキルアミノ基、アシルオキシ基、アミド基または１価の複素環基を表す。ｌは２を表す。〕
【請求項１０】
上記式（１１）においてＲ2およびＲ5がそれぞれ独立にアルキルオキシ基、アルキルチオ基、アルキルアミノ基、アリールオキシ基、アリールチオ基、アリールアミノ基、アリールアルキルオキシ基、アリールアルキルチオ基またはアリールアルキルアミノ基であることを特徴とする請求項８または９に記載の化合物。
【請求項１１】
上記式（１１）の化合物において、Ｘ1およびＸ2がそれぞれ独立にハロゲン原子、アルキルスルホネート基、アリールスルホネート基またはアリールアルキルスルホネート基である請求項８〜１０のいずれかに記載の化合物。
【請求項１２】
請求項１１記載の化合物を、パラジウム触媒またはニッケル触媒を用いて縮合重合することを特徴とする請求項７に記載のポリマーの製造方法。
【請求項１３】
下記式（１３）で示される化合物の２つのヨウ素原子を選択的にメタル化した後に硫黄と反応させることを特徴とする請求項８、１０または１１に記載の化合物の製造方法。
2008179821.tif 000093
〔式中、Ｒ1、Ｒ2、Ｒ3、Ｒ4、Ｒ5、Ｒ6、Ｘ1およびＸ2は前記と同じ意味を表す。〕
【請求項１４】
上記式（１３）で示される化合物の２つのヨウ素原子を選択的にメタル化した後に下記式（２２）で示される１，２−ジハロゲン化ジシリル化合物と反応させることを特徴とする請求項９〜１１のいずれかに記載のジシリル化合物の製造方法。
2008179821.tif 000094
〔式中、Ｒ8およびＲ9は前記と同じ意味を表す。Ｘ11およびＸ12はそれぞれ独立に塩素原子、臭素原子またはヨウ素原子を示す。〕
【請求項１５】
請求項１〜６に記載のポリマーを含むことを特徴とする高分子電子素子。
【請求項１６】
請求項１〜６に記載のポリマーからなる高分子蛍光体。
【請求項１７】
陽極および陰極からなる電極間に、発光層を有し、該発光層が請求項１〜６のいずれかに記載のポリマーを含むことを特徴とする高分子発光素子。
【請求項１８】
請求項１７に記載の高分子発光素子を含むことを特徴とする面状光源。
【請求項１９】
請求項１７に記載の高分子発光素子を含むことを特徴とするセグメント表示装置。
【請求項２０】
請求項１７に記載の高分子発光素子を含むことを特徴とするドットマトリックス表示装置。
【請求項２１】
請求項１７に記載の高分子発光素子をバックライトとして用いたことを特徴とする液晶表示装置。
【発明の詳細な説明】
【技術分野】
【０００１】
本発明は、発光材料や電荷輸送材料等として有用な新規なポリマーとその製造方法、該ポリマーを用いた高分子発光素子（以下、高分子ＬＥＤということがある。）に関する。
【背景技術】
【０００２】
高分子量の発光材料や電荷輸送材料は低分子量のそれとは異なり溶媒に可溶で塗布法により発光素子における発光層や電荷輸層を形成できることから種々検討されており、その例としては、ポリフルオレン誘導体が知られている（特許文献1）。
【０００３】
【特許文献１】国際公開第９９／５４３８５号パンフレット
【発明の開示】
【発明が解決しようとする課題】
【０００４】
本発明の目的は、発光材料や電荷輸送材料等として有用な新規なポリマーを提供することにある。
【課題を解決するための手段】
【０００５】
本発明者等は、上記課題を解決すべく鋭意検討した結果、繰り返し単位中に、ベンゼン環を2個有し、これらのベンゼン環が、置換基を有していてもよい原子１個または２個からなる結合（Ａ1）及び直接結合の2つの結合で結合され、Ａ1のα位の炭素（Ｃ2）とＡ1との結合距離の、Ａ1のβ位の炭素とＣ２との結合距離に対する比が、特定の値以上であるという新規なポリマーが、発光材料、電荷輸送材料等として有用であることを見出し本発明を完成した。
【０００６】
すなわち本発明は、  下記式（１）で示される繰り返し単位を含み、ポリスチレン換算の数平均分子量が１０3〜１０8であるポリマーに係るものである。
2008179821.tif 000002
〔式中、Ａ1は、-Ｚ-または-Ｚ-Ｚ-を表す。ここに、Ｚは置換基を有していて
もよい原子である。また、Ａ1に対してα位の炭素をＣ2、Ａ1に対してβ位の炭素をＣ1としたとき、(Ｃ2−Ａ1の結合距離)／（Ｃ2−Ｃ1の結合距離）で定義される結合距離比は１．１０以上である。Ｒ1、Ｒ2、Ｒ3、Ｒ4、Ｒ5およびＲ
6は、それぞれ独立に水素原子、ハロゲン原子、アルキル基、アルケニル基、アルキニル基、アルキルオキシ基、アルキルチオ基、アルキルアミノ基、アリール基、アリールオキシ基、アリールチオ基、アリールアミノ基、アリールアルキル基、アリールアルキルオキシ基、アリールアルキルチオ基、アリールアルキルアミノ基、置換シリル基、アシル基、アシルオキシ基、イミノ基、アミド基、アリールアルケニル基、アリールアルキニル基、１価の複素環基またはシアノ基を表し、Ｒ2とＲ3、およびＲ4とＲ5は互いに結合して環を形成していてもよい。
〕
【発明の効果】
【０００７】
本発明のポリマーは発光材料や電荷輸送材料等として有用である。
【発明を実施するための最良の形態】
【０００８】
式(１)中、Ａ1は、-Ｚ-または-Ｚ-Ｚ-を表す。ここに、Ｚは置換基を有して
いてもよい原子である。また、Ａ1に対してα位の炭素をＣ2、Ａ1に対してβ位の炭素をＣ1としたとき、(Ｃ2−Ａ1の結合距離)／（Ｃ2−Ｃ1の結合距離）で定義される結合距離比は１．１０以上である。
Ｚに含まれる原子としては、ヘテロ原子が好ましく、ヘテロ原子としては、Ｓｉ，Ｐ、Ｓ、Ｇｅ、Ｓｎ、ＳｅまたはＴｅが挙げられる。
【０００９】
置換基を有している原子としては、
2008179821.tif 000003
〔式中、Ｒは、それぞれ独立に水素原子、ハロゲン原子、アルキル基、アルキルオキシ基、アルキルチオ基、アルキルアミノ基、アリール基、アリールオキシ基、アリールチオ基、アリールアミノ基、アリールアルキル基、アリールアルキルオキシ基、アリールアルキルチオ基、アリールアルキルアミノ基、シリル基、アシル基、アシルオキシ基、イミノ基、アミド基、アリールアルケニル基、アリールアルキニル基、１価の複素環基またはシアノ基を示す〕
等が挙げられる。
【００１０】
なお上記式（１）における結合距離比は、量子化学計算を用いて、化合物の分子構造の最適化を行うことによって算出することができる。
結合距離比の計算には、通常は、上記式（1）の繰り返し単位の２つの結合手に水素原子を結合させた化合物で近似して用いることができる。
また、上記式（1）におけるＲ1、Ｒ2、Ｒ3、Ｒ4、Ｒ5およびＲ6が、炭
化水素鎖を有する基の場合には、該炭化水素鎖を、より炭素数が短いものに置き換えた化合物で近似して計算を行ってもよい。
【００１１】
量子化学計算手法として、半経験的および非経験的分子軌道法、密度汎関数法等を用いることができる。例えば、量子化学計算プログラムGaussian 98 に組み込まれている密度汎関数法により、基底関数を6-31g*  、密度汎関数近似としてb3lypを用いて、化合物の構造最適化計算を行って該結合距離比を求めることができる〔参考文献、J. Chem. Phys., 98, 5648(1993) 〕。
【００１２】
上記式（1）におけるＲ1、Ｒ2、Ｒ3、Ｒ4、Ｒ5およびＲ6は、それぞれ独
立に水素原子、ハロゲン原子、アルキル基、アルケニル基、アルキニル基、アルキルオキシ基、アルキルチオ基、アルキルアミノ基、アリール基、アリールオキシ基、アリールチオ基、アリールアミノ基、アリールアルキル基、アリールアルキルオキシ基、アリールアルキルチオ基、アリールアルキルアミノ基、置換シリル基、アシル基、アシルオキシ基、イミノ基、アミド基、アリールアルケニル基、アリールアルキニル基、１価の複素環基またはシアノ基を表し、Ｒ2とＲ3、
およびＲ4とＲ5は互いに結合して環を形成していてもよい。
中でも、Ｒ2およびＲ5がそれぞれ独立にアルキルオキシ基、アルキルチオ基
、アルキルアミノ基、アリールオキシ基、アリールチオ基、アリールアミノ基、アリールアルキルオキシ基、アリールアルキルチオ基またはアリールアルキルアミノ基であることが好ましく、Ｒ2およびＲ5がそれぞれ独立にアルキルオキシ
基、アリールオキシ基またはアリールアルキルオキシ基であることがより好ましい。
【００１３】
ここにハロゲン原子としては、フッ素、塩素、臭素、ヨウ素が例示される。
【００１４】
アルキル基としては、直鎖、分岐または環状のいずれでもよく、置換基を有していてもよい。炭素数は通常１〜２０程度であり、具体的には、メチル基、エチル基、プロピル基、ｉ−プロピル基、ブチル基、  ｉ−ブチル基、ｔ−ブチル基、ペンチル基、ヘキシル基、シクロヘキシル基、ヘプチル基、オクチル基、２−エチルヘキシル基、ノニル基、デシル基、３，７−ジメチルオクチル基、ラウリル基、トリフルオロメチル基、ペンタフルオロエチル基、パーフルオロブチル基、パーフルオロヘキシル基、パーフルオロオクチル基などが挙げられ、ペンチル基、ヘキシル基、オクチル基、２−エチルヘキシル基、デシル基、３，７−ジメチルオクチル基が好ましい。
【００１５】
アルケニル基としては、直鎖、分岐または環状のいずれでもよく、置換基を有していてもよい。炭素数は通常２〜２０程度であり、具体的には、エテニル基、プロペニル基、２−プロペニル基、１−メチルプロペニル基、２−メチルプロペニル基、１，２−ジメチルプロペニル基、ブテニル基、２−メチルブテニル基、１，３−ブタヂエニル基、ペンテニル基、ヘキセニル基、シクロヘキセニル基、ヘプテニル基、オクテニル基、２−エチルヘキセニル基、トリフルオロエテニル基、パーフルオロブテニル基、パーフルオロヘキセニル基、パーフルオロオクテニル基などが挙げられる。
【００１６】
アルキニル基としては直鎖、分岐または環状のいずれでもよく、置換基を有していてもよい。炭素数は通常２〜２０程度であり、具体的には、エチニル基、プロピニル基、２−プロピニル基、２−メチルプロピニル基、ブチニル基、２−メチルブチニル基、１，３−ブタンジイル基、ペンチニル基、ヘキチニル基、シクロヘキチニル基、ヘプチニル基、オクチニル基、２−エチルヘキチニル基、フルオロエチニル基、パーフルオロブチニル基、パーフルオロヘキチニル基、パーフルオロオクチニル基などが挙げられる。
【００１７】
アルキルオキシ基は、直鎖、分岐または環状のいずれでもよく、置換基を有していてもよい。炭素数は通常１〜２０程度であり、具体的には、メトキシ基、エトキシ基、プロピルオキシ基、ｉ−プロピルオキシ基、ブトキシ基、  ｉ−ブトキシ基、ｔ−ブトキシ基、ペンチルオキシ基、ヘキシルオキシ基、シクロヘキシルオキシ基、ヘプチルオキシ基、オクチルオキシ基、２−エチルヘキシルオキシ基、ノニルオキシ基、デシルオキシ基、３，７−ジメチルオクチルオキシ基、ラウリルオキシ基、トリフルオロメトキシ基、ペンタフルオロエトキシ基、パーフルオロブトキシ基、パーフルオロヘキシル基、パーフルオロオクチル基、メトキシメチルオキシ基、２−メトキシエチルオキシ基などが挙げられ、ペンチルオキシ基、ヘキシルオキシ基、オクチルオキシ基、２−エチルヘキシルオキシ基、デシルオキシ基、３，７−ジメチルオクチルオキシ基が好ましい。
【００１８】
アルキルチオ基は、直鎖、分岐または環状のいずれでもよく、置換基を有していてもよい。炭素数は通常１〜２０程度であり、具体的には、メチルチオ基、エチルチオ基、プロピルチオ基、  ｉ−プロピルチオ基、ブチルチオ基、  ｉ−ブチルチオ基、ｔ−ブチルチオ基、ペンチルチオ基、ヘキシルチオ基、シクロヘキシルチオ基、ヘプチルチオ基、オクチルチオ基、２−エチルヘキシルチオ基、ノニルチオ基、デシルチオ基、３，７−ジメチルオクチルチオ基、ラウリルチオ基、トリフルオロメチルチオ基などが挙げられ、ペンチルチオ基、ヘキシルチオ基、オクチルチオ基、２−エチルヘキシルチオ基、デシルチオ基、３，７−ジメチルオクチルチオ基が好ましい。
【００１９】
アルキルアミノ基は、直鎖、分岐または環状のいずれでもよく、モノアルキルアミノ基でもジアルキルアミノ基でもよく、炭素数は通常１〜４０程度であり、具体的には、メチルアミノ基、ジメチルアミノ基、エチルアミノ基、ジエチルアミノ基、プロピルアミノ基、ジプロピルアミノ基、ｉ−プロピルアミノ基、ジイソプロピルアミノ基、ブチルアミノ基、ｉ−ブチルアミノ基、ｔ−ブチルアミノ基、ペンチルアミノ基、ヘキシルアミノ基、シクロヘキシルアミノ基、ヘプチルアミノ基、オクチルアミノ基、２−エチルヘキシルアミノ基、ノニルアミノ基、デシルアミノ基、３，７−ジメチルオクチルアミノ基、ラウリルアミノ基、シクロペンチルアミノ基、ジシクロペンチルアミノ基、シクロヘキシルアミノ基、ジシクロヘキシルアミノ基、ピロリジル基、ピペリジル基、ジトリフルオロメチルアミノ基などが挙げられ、ペンチルアミノ基、ヘキシルアミノ基、オクチルアミノ基、２−エチルヘキシルアミノ基、デシルアミノ基、３，７−ジメチルオクチルアミノ基が好ましい。
【００２０】
アリール基は、置換基を有していてもよく、炭素数は通常６〜６０程度であり、具体的には、フェニル基、Ｃ1〜Ｃ12アルコキシフェニル基（Ｃ1〜Ｃ12
は、炭素数１〜１２であることを示す。以下も同様である。）、Ｃ1〜Ｃ12ア
ルキルフェニル基、１−ナフチル基、２−ナフチル基、ペンタフルオロフェニル基などが例示され、Ｃ1〜Ｃ12アルコキシフェニル基、Ｃ1〜Ｃ12アルキル
フェニル基が好ましい。
【００２１】
アリールオキシ基としては、芳香環上に置換基を有していてもよく、炭素数は通常６〜６０程度であり、具体的には、フェノキシ基、Ｃ1〜Ｃ12アルコキシ
フェノキシ基、Ｃ1〜Ｃ12アルキルフェノキシ基、１−ナフチルオキシ基、２
−ナフチルオキシ基、ペンタフルオロフェニルオキシ基、ピリジルオキシ基、ピリダジニルオキシ基、ピリミジルオキシ基、ピラジルオキシ基、トリアジニルオキシ基などが例示され、Ｃ1〜Ｃ12アルコキシフェノキシ基、Ｃ1〜Ｃ12ア
ルキルフェノキシ基が好ましい。
【００２２】
アリールチオ基としては、芳香環上に置換基を有していてもよく、炭素数は通常６〜６０程度であり、具体的には、フェニルチオ基、Ｃ1〜Ｃ12アルコキシ
フェニルチオ基、Ｃ1〜Ｃ12アルキルフェニルチオ基、１−ナフチルチオ基、
２−ナフチルチオ基、ペンタフルオロフェニルチオ基、ピリジルチオ基、ピリダジニルチオ基、ピリミジルチオ基、ピラジルチオ基、トリアジニルチオ基などが例示され、Ｃ1〜Ｃ12アルコキシフェニルチオ基、Ｃ1〜Ｃ12アルキルフェ
ニルチオ基が好ましい。
【００２３】
アリールアミノ基としては、芳香環上に置換基を有していてもよく、炭素数は通常６〜６０程度であり、フェニルアミノ基、ジフェニルアミノ基、Ｃ1〜Ｃ12アルコキシフェニルアミノ基、ジ（Ｃ1〜Ｃ12アルコキシフェニル）アミノ基、ジ（Ｃ1〜Ｃ12アルキルフェニル）アミノ基、１−ナフチルアミノ基、２−ナフチルアミノ基、ペンタフルオロフェニルアミノ基、ピリジルアミノ基、ピリダジニルアミノ基、ピリミジルアミノ基、ピラジルアミノ基、トリアジニルアミノ基などが例示され、Ｃ1〜Ｃ12アルキルフェニルアミノ基、ジ（Ｃ1〜Ｃ12アルキルフェニル）アミノ基が好ましい。
【００２４】
アリールアルキル基は、置換基を有していてもよく、炭素数は通常７〜６０程度であり、具体的には、フェニル−Ｃ1〜Ｃ12アルキル基、Ｃ1〜Ｃ12アル
コキシフェニル−Ｃ1〜Ｃ12アルキル基、Ｃ1〜Ｃ12アルキルフェニル−Ｃ
1〜Ｃ12アルキル基、１−ナフチル−Ｃ1〜Ｃ12アルキル基、２−ナフチル
−Ｃ1〜Ｃ12アルキル基などが例示され、Ｃ1〜Ｃ12アルコキシフェニル−
Ｃ1〜Ｃ12アルキル基、Ｃ1〜Ｃ12アルキルフェニル−Ｃ1〜Ｃ12アルキ
ル基が好ましい。
【００２５】
アリールアルキルオキシ基は、置換基を有していてもよく、炭素数は通常７〜６０程度であり、具体的には、フェニル−Ｃ1〜Ｃ12アルキルオキシ基、Ｃ1
〜Ｃ12アルキルオキシフェニル−Ｃ1〜Ｃ12アルキルオキシ基、Ｃ1〜Ｃ1
2アルキルフェニル−Ｃ1〜Ｃ12アルキルオキシ基、１−ナフチル−Ｃ1〜Ｃ
12アルキルオキシ基、２−ナフチル−Ｃ1〜Ｃ12アルキルオキシ基などが例
示され、Ｃ1〜Ｃ12アルキルオキシフェニル−Ｃ1〜Ｃ12アルキルオキシ基
、Ｃ1〜Ｃ12アルキルフェニル−Ｃ1〜Ｃ12アルキルオキシ基が好ましい。
【００２６】
アリールアルキルチオ基としては、置換基を有していてもよく、炭素数は通常７〜６０程度であり、具体的には、フェニル−Ｃ1〜Ｃ12アルキルチオ基、Ｃ
1〜Ｃ12アルキルオキシフェニル−Ｃ1〜Ｃ12アルキルチオ基、Ｃ1〜Ｃ1
2アルキルフェニル−Ｃ1〜Ｃ12アルキルチオ基、１−ナフチル−Ｃ1〜Ｃ1
2アルキルチオ基、２−ナフチル−Ｃ1〜Ｃ12アルキルチオ基などが例示され
、Ｃ1〜Ｃ12アルキルオキシフェニル−Ｃ1〜Ｃ12アルキルチオ基、Ｃ1〜
Ｃ12アルキルフェニル−Ｃ1〜Ｃ12アルキルチオ基が好ましい。
【００２７】
アリールアルキルアミノ基としては、炭素数は通常７〜６０程度であり、具体的には、フェニル−Ｃ1〜Ｃ12アルキルアミノ基、Ｃ1〜Ｃ12アルコキシフェニル−Ｃ1〜Ｃ12アルキルアミノ基、Ｃ1〜Ｃ12アルキルフェニル−Ｃ1〜Ｃ12アルキルアミノ基、ジ（Ｃ1〜Ｃ12アルコキシフェニル−Ｃ1〜Ｃ12アルキル）アミノ基、ジ（Ｃ1〜Ｃ12アルキルフェニル−Ｃ1〜Ｃ12アルキル）アミノ基、１−ナフチル−Ｃ1〜Ｃ12アルキルアミノ基、２−ナフチル−Ｃ1〜Ｃ12アルキルアミノ基などが例示され、などが例示され、Ｃ1〜Ｃ12アルキルフェニル−Ｃ1〜Ｃ12アルキルアミノ基、ジ（Ｃ1〜Ｃ12アルキルフェニル−Ｃ1〜Ｃ12アルキル）アミノ基が好ましい。
【００２８】
置換シリル基として具体的には、トリメチルシリル基、トリエチルシリル基、トリプロピルシリル基、トリ−ｉ−プロピルシリル基、ジメチル−ｉ−プロピリシリル基、ジエチル−ｉ−プロピルシリル基、ｔ−ブチルシリルジメチルシリル基、ペンチルジメチルシリル基、ヘキシルジメチルシリル基、ヘプチルジメチルシリル基、オクチルジメチルシリル基、２−エチルヘキシル−ジメチルシリル基、ノニルジメチルシリル基、デシルジメチルシリル基、３，７−ジメチルオクチル−ジメチルシリル基、ラウリルジメチルシリル基等のトリアルキルシリル基；、トリフェニルシリル基、トリ−ｐ−キシリルシリル基等のトリアリールシリル基；、トリベンジルシリル基等のトリ（アリールアルキル）シリル基、ジフェニルメチルシリル基、ｔ−ブチルジフェニルシリル基、ジメチルフェニルシリル基等の（アルキル）（アリール）シリル基、フェニル−Ｃ1〜Ｃ12アルキルシリル基、Ｃ1〜Ｃ12アルキルオキシフェニル−Ｃ1〜Ｃ12アルキルシリル基、Ｃ1〜Ｃ12アルキルフェニル−Ｃ1〜Ｃ12アルキルシリル基、１−ナフチル−Ｃ1〜Ｃ12アルキルシリル基、２−ナフチル−Ｃ1〜Ｃ12アルキルシリル基などのモノ（アリールアルキル）シリル基、フェニル−Ｃ1〜Ｃ12アルキルジメチルシリル基などのモノ（アリールアルキル）ジアルキルシリル基などが例示され、ペンチルジメチルシリル基、ヘキシルジメチルシリル基、オクチルジメチルシリル基、２−エチルヘキシル−ジメチルシリル基、デシルジメチルシリル基、３，７−ジメチルオクチルジメチルシリル基、Ｃ1〜Ｃ12アルキルオキシフェニル−Ｃ1〜Ｃ12アルキルシリル基、Ｃ1〜Ｃ12アルキルフェニル−Ｃ1〜Ｃ12アルキルシリル基が好ましい。
【００２９】
アシル基は、炭素数は通常２〜２０程度であり、具体的には、アセチル基、プロピオニル基、ブチリル基、イソブチリル基、ピバロイル基、ベンゾイル基、トリフルオロアセチル基、ペンタフルオロベンゾイル基などが例示される。
【００３０】
アシルオキシ基は、炭素数は通常２〜２０程度であり、具体的には、アセチルオキシ基、プロピオニルオキシ基、ブチリルオキシ基、イソブチリルオキシ基、ピバロイルオキシ基、ベンゾイルオキシ基、トリフルオロアセチルオキシ基、ペンタフルオロベンゾイルオキシ基などが例示される。
【００３１】
イミノ基は、炭素数２〜２０程度であり、具体的には、以下の構造式で示される基などが例示される。
2008179821.tif 000004
【００３２】
アミド基は、炭素数は通常２〜２０程度であり、具体的には、ホルムアミド基、アセトアミド基、プロピオアミド基、ブチロアミド基、ベンズアミド基、トリフルオロアセトアミド基、ペンタフルオロベンズアミド基、ジホルムアミド基、ジアセトアミド基、ジプロピオアミド基、ジブチロアミド基、ジベンズアミド基、ジトリフルオロアセトアミド基、ジペンタフルオロベンズアミド基、スクシンイミド基、フタル酸イミド基などが例示される。
【００３３】
アリールアルケニル基としては、炭素数は通常７〜６０程度であり、具体的には、フェニル−Ｃ2〜Ｃ12アルケニル基、Ｃ1〜Ｃ12アルキルオキシフェニ
ル−Ｃ2〜Ｃ12アルケニル基、Ｃ1〜Ｃ12アルキルフェニル−Ｃ2〜Ｃ12ア
ルケニル基、１−ナフチル−Ｃ2〜Ｃ12アルケニル基、２−ナフチル−Ｃ2〜Ｃ
12アルケニル基などが例示され、Ｃ1〜Ｃ12アルキルオキシフェニル−Ｃ2
〜Ｃ12アルケニル基、Ｃ1〜Ｃ12アルキルフェニル−Ｃ2〜Ｃ12アルケニ
ル基が好ましい。
【００３４】
アリールアルキニル基としては、炭素数は通常７〜６０程度であり、具体的には、フェニル−Ｃ2〜Ｃ12アルキニル基、Ｃ1〜Ｃ12アルキルオキシフェニ
ル−Ｃ2〜Ｃ12アルキニル基、Ｃ1〜Ｃ12アルキルフェニル−Ｃ2〜Ｃ12ア
ルキニル基、１−ナフチル−Ｃ2〜Ｃ12アルキニル基、２−ナフチル−Ｃ2〜Ｃ
12アルキニル基などが例示され、Ｃ1〜Ｃ12アルキルオキシフェニル−Ｃ2
〜Ｃ12アルキニル基、Ｃ1〜Ｃ12アルキルフェニル−Ｃ2〜Ｃ12アルキニ
ル基が好ましい。
【００３５】
1価の複素環基とは、複素環化合物から水素原子１個を除いた残りの原子団をいい、炭素数は通常４〜６０程度であり、具体的には、チエニル基、Ｃ1〜Ｃ1
2アルキルチエニル基、ピロリル基、フリル基、ピリジル基、Ｃ1〜Ｃ12アル
キルピリジル基などが例示され、チエニル基、Ｃ1〜Ｃ12アルキルチエニル基
、ピリジル基、Ｃ1〜Ｃ12アルキルピリジル基が好ましい。
【００３６】
これらの中で、上記式（1）におけるＡ1が下記式（４）、（５）または（６）で示される２価の基が好ましい。
【００３７】
2008179821.tif 000005
〔式中、Ｒ7はアルキル基、アルキルオキシ基、アルキルチオ基、アルキルアミノ基、アリール基、アリールオキシ基、アリールチオ基、アリールアミノ基、アリールアルキル基、アリールアルキルオキシ基、アリールアルキルチオ基、アリールアルキルアミノ基、アシル基、アシルオキシ基、アミド基または１価の複素環基を示す。〕
【００３８】
2008179821.tif 000006
【００３９】
2008179821.tif 000007
〔式中、Ａ2はＳｉ、ＧｅまたはＳｎを表し、Ｒ8およびＲ9はそれぞれ独立に
アルキル基、アルキルオキシ基、アルキルチオ基、アルキルアミノ基、アリール基、アリールオキシ基、アリールチオ基、アリールアミノ基、アリールアルキル基、アリールアルキルオキシ基、アリールアルキルチオ基、アリールアルキルアミノ基、アシルオキシ基、アミド基または１価の複素環基を表す。ｌは１または２を表す。〕
【００４０】
中でも、上記式（1）においてＡ1が上記式（４）で表される２価の基である
ポリマー、Ａ1が上記式（５）で表される２価の基であるポリマー、Ａ1が上記
（６）式で表される２価の基であり、Ａ2がＳｉでかつｌが１であるポリマー、Ａ1が（６）式で表される２価の基であり、Ａ2がＳｉでかつｌが２であるポリ
マーがより好ましい。
【００４１】
Ａ1が上記式（４）で表される２価の基の具体例としては以下のものがあげられる。
【００４２】
2008179821.tif 000008
【００４３】
2008179821.tif 000009
【００４４】
2008179821.tif 000010
【００４５】
Ａ1が上記式（５）で表される２価の基の具体例としては以下のものがあげられる。
【００４６】
2008179821.tif 000011
【００４７】
2008179821.tif 000012
【００４８】
Ａ1が上記（６）式で表される２価の基であり、Ａ2がＳｉでかつｌが１である
基の具体例としては、以下のものがあげられる。
【００４９】
2008179821.tif 000013
【００５０】
2008179821.tif 000014
【００５１】
2008179821.tif 000015
【００５２】
Ａ1が（６）式で表される２価の基であり、Ａ2がＳｉでかつｌが２である基の
具体例を以下に示す。
【００５３】
2008179821.tif 000016
【００５４】
2008179821.tif 000017
【００５５】
2008179821.tif 000018
【００５６】
上記式中、Ｍｅはメチル基を、Ｐｈはフェニル基を、Ｂｎはベンジル基を、Ａｃはアセチル基を示す。
【００５７】
本発明のポリマーは上記式（1）で示される繰り返し単位を2種以上含んでいてもよい。
上記式（１）示される繰り返し単位の量は本発明のポリマーの有する全繰り返し単位のモル数の合計に対して、通常１〜１００モル％であり、好ましくは４０〜９０モル％であり、より好ましくは７０〜８５モル％である。
【００５８】
本発明のポリマーは上記式（１）で示される繰り返し単位以外の繰り返し単位を含むことができる。該繰返し単位としては下記式（７）
【００５９】
−Ａｒ6−（ＣＲ17＝ＣＲ18）n−          （７）
〔式中、Ａｒ6は、アリーレン基または２価の複素環基を表し、Ｒ17、Ｒ18
は、それぞれ独立に水素原子、アルキル基、アリール基、１価の複素環基またはシアノ基を表す。ｎは０または１を表す。〕
の繰り返し単位、後記式（８）で示される繰返し単位などが例示され、素子の寿命の観点から、後記式（８）で示される繰返し単位が好ましい。
【００６０】
該Ａｒ6は、アルキル基、アルキルオキシ基、アルキルチオ基、アルキルアミノ基、アリール基、アリールオキシ基、アリールチオ基、アリールアミノ基、アリールアルキル基、アリールアルアルキルオキシ基、アリールアルキルチオ基、アリールアルキルアミノ基、置換シリル基、アシル基、アシルオキシ基、イミノ基、アミド基、イミド基、アリールアルケニル基、アリールアルキニル基、１価の複素環基、シアノ基等の置換基を有していてもよい。これらの置換基の具体例については前記のとおりである。Ａｒ6が複数の置換基を有する場合、それらは同一であってもよいし、異なっていてもよい。
【００６１】
本発明におけるアリーレン基としては、ベンゼン環、縮合環を持つもの、独立したベンゼン環または縮合環が２個直接またはビニレン等の基を介して結合したものが含まれ、通常炭素数６〜６０、好ましくは６〜２０であり、フェニレン基（例えば、下記式（２６））、ナフタレンジイル基（下記式（２７））、アントラセニレン基（下記式（２８））、ビフェニレン基（下記式（２９））、トリフェニレン基（下記式（３０））、縮合環化合物基（下記式（３１））などが例示される。
【００６２】
2008179821.tif 000019
【００６３】
2008179821.tif 000020
【００６４】
2008179821.tif 000021
【００６５】
2008179821.tif 000022
【００６６】
2008179821.tif 000023
【００６７】
2008179821.tif 000024
【００６８】
本発明において、２価の複素環基とは、複素環化合物から水素原子２個を除いた残りの原子団をいい、炭素数は、通常４〜６０、好ましくは４〜２０である。
なお複素環基上に置換基を有していてもよく、複素環基の炭素数には、置換基の炭素数は含まれない。
【００６９】
ここに複素環化合物とは、環式構造をもつ有機化合物のうち、環を構成する元素が炭素原子だけでなく、酸素、硫黄、窒素、リン、ホウ素などのヘテロ原子を環内に含むものをいう。
【００７０】
２価の複素環基としては、例えば以下のものが例示される。
ヘテロ原子として、窒素を含む２価の複素環基；ピリジンジイル基（下記式（３２））、ジアザフェニレン基（下記式（３３））、キノリンジイル基（下記式（３４））、キノキサリンジイル基（下記式（３５））、アクリジンジイル基（下記式（３６））、ビピリジルジイル基（下記式（３７））、フェナントロリンジイル基（下記式（３８））、など。
ヘテロ原子としてけい素、窒素、硫黄、セレンなどを含みフルオレン構造を有する基（下記式（３９））。
【００７１】
ヘテロ原子としてけい素、窒素、硫黄、セレンなどを含む５員環複素環基：（下記式（４０））が例示される。
【００７２】
ヘテロ原子としてけい素、窒素、硫黄、セレンなどを含む５員環縮合複素環基：（下記式（４１））、ベンゾチアジアゾール-4,7-ジイル基やベンゾオキサジアゾール-4,7-ジイル基などが例示される。
【００７３】
ヘテロ原子としてけい素、窒素、硫黄、セレンなどを含む５員環複素環基でそのヘテロ原子のα位で結合し２量体やオリゴマーになっている基：（下記式（４２））が例示される。
【００７４】
ヘテロ原子としてけい素、窒素、硫黄、セレンなどを含む５員環複素環基でそのヘテロ原子のα位でフェニル基に結合している基：（下記式（４３））が例示される。
【００７５】
2008179821.tif 000025
【００７６】
2008179821.tif 000026
【００７７】
2008179821.tif 000027
【００７８】
2008179821.tif 000028
【００７９】
2008179821.tif 000029
【００８０】
2008179821.tif 000030
【００８１】
2008179821.tif 000031
【００８２】
2008179821.tif 000032
【００８３】
2008179821.tif 000033
【００８４】
2008179821.tif 000034
【００８５】
2008179821.tif 000035
【００８６】
2008179821.tif 000036
【００８７】
上記式中、Ｒ'はそれぞれ独立に水素原子、ハロゲン原子、アルキル基、アルキルオキシ基、アルキルチオ基、アルキルアミノ基、アリール基、アリールオキシ基、アリールチオ基、アリールアミノ基、アリールアルキル基、アリールアルキルオキシ基、アリールアルキルチオ基、アリールアルキルアミノ基、アシルオキシ基、アミド基、アリールアルケニル基、アリールアルキニル基、１価の複素環基またはシアノ基を示す。Ｒ''はそれぞれ独立に水素原子、アルキル基、アリール基、アリールアルキル基、シリル基、アシル基、または１価の複素環基を示す。
【００８８】
さらに、２価の複素環基としては、たとえば、三重項発光錯体から誘導される基なども含まれ、その例として、以下の２価の金属錯体基が例示される。
【００８９】
2008179821.tif 000037
【００９０】
2008179821.tif 000038
【００９１】
2008179821.tif 000039
【００９２】
2008179821.tif 000040
【００９３】
2008179821.tif 000041
【００９４】
2008179821.tif 000042
【００９５】
2008179821.tif 000043
【００９６】
アリーレン基または２価の複素環基の例としては、従来からＥＬ発光性材料として利用されてきた材料に含まれるアリーレン基または２価の複素環基も挙げられる。これらの材料は例えば、WO99/12989、 WO00/55927、WO01/49769A1、WO01/49768A2、WO98/06773、US5,777,070、WO99/54385、WO00/46321、US6,169,163B1に開示されている。
【００９７】
上記式（1）で示される繰り返し単位以外の繰り返し単位としては、素子の寿命の観点から下記式（８）で示される繰り返し単位を含むことが望ましい。
2008179821.tif 000044
〔式中、Ａｒ1およびＡｒ2はそれぞれ独立にアリーレン基または２価の複素環
基を表す。また、Ｒ11は、アルキル基、アリール基、１価の複素環基、下記式
（９）または（１０）で示される基を表す。ｍは１〜４の整数を表す。Ａｒ2およびＲ11がそれぞれ複数存在する場合、それらは同一でも異なっていてもよい
。
2008179821.tif 000045
（式中、Ａｒ3はアリーレン基または２価の複素環基を表す。Ｒ12は、水素原
子、アルキル基、アリール基、１価の複素環基または下記式（１０）で示される基を表す。Ｙ1は、 −ＣＲ13＝ＣＲ14−または−Ｃ≡Ｃ−を表す。Ｒ13
およびＲ14はそれぞれ独立に水素原子、アルキル基、アリール基、１価の複素
環基またはシアノ基を表す。ｐは０〜２の整数を表す。Ｙ1が複数存在する場合、それらは同一でも異なっていてもよい。
）
2008179821.tif 000046
（式中、Ａｒ4およびＡｒ5はそれぞれ独立にアリーレン基または２価の複素環
基を表す。また、Ｒ15はアルキル基、アリール基または１価の複素環基を表す
。Ｒ16は水素原子、アルキル基、アリール基または１価の複素環基を表す。ｑ
は１〜４の整数を表す。Ａｒ5およびＲ15がそれぞれ複数存在する場合、それ
らは同一でも異なっていてもよい。）
【００９８】
上記式（８）、（9）および（１０）におけるＡｒ1〜Ａｒ5のアリーレン基ま
たは２価の複素環基の具体例は前記の通りである。また、Ｒ11〜Ｒ16のアル
キル基、アリール基または１価の複素環基の具体例も前記の通りである。
【００９９】
上記式（８）で示される繰り返し単位の好ましい具体例としては、下図のものが例示される。なおベンゼン環上または複素環基上に置換基を有していてもよい。置換基としては、ハロゲン原子、アルキル基、アルキルオキシ基、アルキルチオ基、アルキルアミノ基、アリール基、アリールオキシ基、アリールチオ基、アリールアミノ基、アリールアルキル基、アリールアルキルオキシ基、アリールアルキルチオ基、アリールアルキルアミノ基、アシル基、アシルオキシ基、アミド基、イミノ基、シリル基、シリルオキシ基、シリルチオ基、シリルアミノ基、１価の複素環基、アリールアルケニル基、アリールエチニル基またはシアノ基が例示される。
【０１００】
2008179821.tif 000047
【０１０１】
2008179821.tif 000048
【０１０２】
本発明のポリマーが含む繰り返し単位は、非共役の単位で連結されていてもよいし、繰り返し単位にそれらの非共役部分が含まれていてもよい。
非共役の単位としては、以下に示すもの、以下に示すものとビニレン基を組み合わせたもの、および以下に示すもののうち２つ以上を組み合わせたものなどが例示される。ここで、Ｒは水素原子、炭素数１〜２０のアルキル基、炭素数６〜６０のアリール基および炭素数４〜６０の複素環基からなる群から選ばれる基であり、Ａｒは炭素数６〜６０個の炭化水素基を示す。
【０１０３】
2008179821.tif 000049
【０１０４】
本発明のポリマーは、ランダム、ブロックまたはグラフト共重合体であってもよいし、それらの中間的な構造を有する高分子、例えばブロック性を帯びたランダム共重合体であってもよい。蛍光の量子収率の高い高分子蛍光体を得る観点からは完全なランダム共重合体よりブロック性を帯びたランダム共重合体やブロックまたはグラフト共重合体が好ましい。主鎖に枝分かれがあり、末端部が３つ以上ある場合やデンドリマーも含まれる。
【０１０５】
本発明のポリマーの末端基は、重合活性基がそのまま残っていると、素子にしたときの発光特性や寿命が低下する可能性があるので、安定な基で保護されていても良い。主鎖の共役構造と連続した共役結合を有しているものが好ましく、例えば、炭素―炭素結合を介してアリール基または複素環基と結合している構造が例示される。具体的には、特開平９−４５４７８号公報の化１０に記載の置換基等が例示される。
【０１０６】
本発明のポリマーは、数平均分子量がポリスチレン換算で１０3〜１０8である。繰り返し構造の合計数は、繰り返し構造やその割合によっても変わるが成膜性の点から一般には繰り返し構造の合計数が、好ましくは２０〜１００００、さらに好ましくは３０〜１００００、特に好ましくは５０〜５０００である。
【０１０７】
本発明のポリマーに対する良溶媒としては、クロロホルム、塩化メチレン、ジクロロエタン、テトラヒドロフラン、トルエン、キシレン、メシチレン、テトラリン、デカリン、ｎ−ブチルベンゼンなどが例示される。ポリマーの構造や分子量にもよるが、通常はこれらの溶媒に０．１重量％以上溶解させることができる。
【０１０８】
本発明のポリマーは、例えば、下記式（１１）で示される化合物を原料の一つとして用いて縮合重合することにより製造することができる。
2008179821.tif 000050
（式中、Ｒ1、Ｒ2、Ｒ3、Ｒ4、Ｒ5、Ｒ6およびＡ1は上記式（１）と同じ
意味を表す。Ｘ1およびＸ2はそれぞれ独立に縮合重合可能な置換基を表す。）
【０１０９】
縮合重合可能な置換基としては、ハロゲン原子、アルキルスルホネート基、アリールスルホネート基、アリールアルキルスルホネート基、ホウ酸エステル基、スルホニウムメチル基、ホスホニウムメチル基、ホスホネートメチル基、モノハロゲン化メチル基、ホウ酸基、ホルミル基、シアノ基、ビニル基等があげられ、好ましくはハロゲン原子、アルキルスルホネート基、アリールスルホネート基またはアリールアルキルスルホネート基である。
【０１１０】
ここでアルキルスルホネート基としては、メタンスルホネート基、エタンスルホネート基、トリフルオロメタンスルホネート基などが例示され、アリールスルホネート基としては、ベンゼンスルホネート基、ｐ−トルエンスルホネート基などが例示され、アリールスルホネート基としては、ベンジルスルホネート基などが例示される。
【０１１１】
ホウ酸エステル基としては、下記式で示される基が例示される。
2008179821.tif 000051
式中、Ｍｅはメチル基を、Ｅｔはエチル基を示す。
【０１１２】
スルホニウムメチル基としては、下記式で示される基が例示される。
−ＣＨ2Ｓ+Ｍｅ2Ｘ-、−ＣＨ2Ｓ+Ｐｈ2Ｘ  
（Ｘはハロゲン原子を示し、Ｐｈはフェニル基を示す。）
【０１１３】
ホスホニウムメチル基としては、下記式で示される基が例示される。
−ＣＨ2Ｐ+Ｐｈ3Ｘ-  （Ｘはハロゲン原子を示す。）
【０１１４】
ホスホネートメチル基としては、下記式で示される基が例示される。
−ＣＨ2ＰＯ（ＯＲ’）2  （Ｒ’はアルキル基、アリール基、アリールアルキ
ル基を示す。）
【０１１５】
モノハロゲン化メチル基としては、フッ化メチル基、塩化メチル基、臭化メチル基、ヨウ化メチル基が例示される。
【０１１６】
例えば、上記式（11）においてＡ1が上記（４）式で表される２価の基である化合物を用いることにより、上記式（1）においてＡ1が上記（４）式で表され
る２価の基であるポリマーを製造することができる。
また、上記式（１１）においてＡ1が上記（５）式で表される２価の基である化合物を用いることにより、上記式（1）においてＡ1が上記（５）式で表され
る２価の基であるであるポリマーを製造することができる。
また、上記式（１１）においてＡ1が上記（６）式で表される２価の基であり、Ａ2がSiでかつｌが１である化合物を用いるとにより、上記式（1）において
Ａ1が上記（６）式で表される２価の基であり、Ａ2がSiでかつｌが１であるポ
リマーを製造することができる。
また上記式（１１）においてＡ1が上記（６）式で表される２価の基であり、Ａ2がＳｉでかつｌが２である化合物上記式（1）においてＡ1が上記（６）式
で表される２価の基であり、Ａ2がＳｉでかつｌが２であるポリマーを製造することができる。
【０１１７】
また、本発明のポリマーが、式（１）の繰り返し単位以外の繰り返し単位を有する場合には、該式（１）の繰り返し単位以外の繰り返し単位となる単量体を共存させて縮合重合させればよい。
【０１１８】
式（１）の繰り返し単位以外の繰り返し単位となる単量体としては、下記式（７−２）、（８−２）の化合物が例示され、好ましくは下記式（８−２）である。
【０１１９】
Ｘ1−Ａｒ6−（ＣＲ17＝ＣＲ18）n−Ｘ2      （７−２）
（式中、Ａｒ6、Ｒ17、Ｒ18は上記式（７）と、Ｘ1、Ｘ2は上記式（１１
）と同じである。ｎは０〜１の整数を表す。）
【０１２０】
2008179821.tif 000052
（式中、Ａｒ1、Ａｒ2、Ｒ11は上記式（８）と、Ｘ1、Ｘ2は上記式（１１
）と同じである。ｍは０〜４の整数を表す。）
【０１２１】
本発明のポリマーの製造方法において、原料である上記式（１１）で表される化合物および必要に応じて該式（１）の繰り返し単位以外の繰り返し単位となる単量体を縮合重合させる方法としては、各単量体が有する縮合重合可能な置換基の種類に応じて、既知の縮合反応を用いることにより製造できる。
【０１２２】
本発明のポリマーが主鎖にビニレン基を有する場合には、例えば特開平５−２０２３５５号公報に記載の方法が挙げられる。すなわち、ホルミル基を有する化合物とホスホニウムメチル基を有する化合物との、もしくはホルミル基とホスホニウムメチル基とを有する化合物のＷｉｔｔｉｇ反応による重合、ビニル基を有する化合物とハロゲン原子を有する化合物とのＨｅｃｋ反応による重合、モノハロゲン化メチル基を２つあるいは２つ以上有する化合物の脱ハロゲン化水素法による重縮合、スルホニウムメチル基を２つあるいは２つ以上有する化合物のスルホニウム塩分解法による重縮合、ホルミル基を有する化合物とシアノ基を有する化合物とのＫｎｏｅｖｅｎａｇｅｌ反応による重合などの方法、ホルミル基を２つあるいは２つ以上有する化合物のＭｃＭｕｒｒｙ反応による重合などの方法が例示される。
本発明のポリマーが主鎖に三重結合を有する場合には、例えば、Ｈｅｃｋ反応が利用できる。
【０１２３】
また、主鎖にビニレン基や三重結合を有しない場合には、例えば該当するモノマーからＳｕｚｕｋｉカップリング反応により重合する方法、Ｇｒｉｇｎａｒｄ反応により重合する方法、Ｎｉ（０）触媒により重合する方法、ＦｅＣｌ3等の酸化剤により重合する方法、電気化学的に酸化重合する方法、あるいは適当な脱離基を有する中間体高分子の分解による方法などが例示される。
【０１２４】
これらのうち、  Ｗｉｔｔｉｇ反応による重合、Ｈｅｃｋ反応による重合、Ｋｎｏｅｖｅｎａｇｅｌ反応による重合、およびＳｕｚｕｋｉカップリング反応により重合する方法、Ｇｒｉｇｎａｒｄ反応により重合する方法、Ｎｉ（０）触媒により重合する方法が、構造制御がしやすいので好ましい。
【０１２５】
さらに本発明のポリマーの製造方法の中で、モノマーとして上記式（１１）の化合物のうち、Ｘ1およびＸ2がそれぞれ独立にハロゲン原子、アルキルスルホ
ネート基、アリールスルホネート基またはアリールアルキルスルホネート基、好ましくは、ハロゲン原子である化合物を、パラジウム触媒またはニッケル触媒を用いて縮合重合することが特に好ましい。
【０１２６】
本発明の製造方法においては、原料モノマーとなる、上記式（１1）の化合物と、必要に応じ上記式（７−２）、式（８−２）等の単量体を、必要に応じ、有機溶媒に溶解し、例えばアルカリや適当な触媒を用い、有機溶媒の融点以上沸点以下で、反応させることができる。例えば、“オルガニック  リアクションズ（Ｏｒｇａｎｉｃ  Ｒｅａｃｔｉｏｎｓ）”，第１４巻，２７０−４９０頁，ジョンワイリー  アンド  サンズ（Ｊｏｈｎ  Ｗｉｌｅｙ＆Ｓｏｎｓ，Ｉｎｃ．），１９６５年、“オルガニック  リアクションズ（Ｏｒｇａｎｉｃ  Ｒｅａｃｔｉｏｎｓ）”，第２７巻，３４５−３９０頁，ジョンワイリー  アンド  サンズ（Ｊｏｈｎ  Ｗｉｌｅｙ＆Ｓｏｎｓ，Ｉｎｃ．），１９８２年、“オルガニック  シンセシス（Ｏｒｇａｎｉｃ  Ｓｙｎｔｈｅｓｅｓ）”，コレクティブ第６巻（Ｃｏｌｌｅｃｔｉｖｅ  Ｖｏｌｕｍｅ  ＶＩ），４０７−４１１頁，ジョンワイリー  アンド  サンズ（Ｊｏｈｎ  Ｗｉｌｅｙ＆Ｓｏｎｓ，Ｉｎｃ．），１９８８年、ケミカル  レビュー（Ｃｈｅｍ．Ｒｅｖ．），第９５巻，２４５７頁（１９９５年）、ジャーナル  オブ  オルガノメタリック  ケミストリー（Ｊ．Ｏｒｇａｎｏｍｅｔ．Ｃｈｅｍ．），第５７６巻，１４７頁（１９９９年）、ジャーナル  オブ  プラクティカル  ケミストリー（Ｊ．Ｐｒａｋｔ．Ｃｈｅｍ．），第３３６巻，２４７頁（１９９４年）、マクロモレキュラー  ケミストリー  マクロモレキュラー  シンポジウム（Ｍａｋｒｏｍｏｌ．Ｃｈｅｍ．，Ｍａｃｒｏｍｏｌ．Ｓｙｍｐ．），第１２巻，２２９頁（１９８７年）などに記載の公知の方法を用いることができる。
【０１２７】
有機溶媒としては、用いる化合物や反応によっても異なるが、一般に副反応を抑制するために、用いる溶媒は十分に脱酸素処理を施し、不活性雰囲気化で反応を進行させることが好ましい。また、同様に脱水処理を行うことが好ましい。但し、Ｓｕｚｕｋｉカップリング反応のような水との２相系での反応の場合にはその限りではない。
【０１２８】
反応させるために適宜アルカリや適当な触媒を添加する。これらは用いる反応に応じて選択すればよい。該アルカリまたは触媒は、反応に用いる溶媒に十分に溶解するものが好ましい。アルカリまたは触媒を混合する方法としては、反応液をアルゴンや窒素などの不活性雰囲気下で攪拌しながらゆっくりとアルカリまたは触媒の溶液を添加するか、逆にアルカリまたは触媒の溶液に反応液をゆっくりと添加する方法が例示される。
【０１２９】
本発明のポリマーを高分子ＬＥＤに用いる場合、その純度が発光特性等の素子の性能に影響を与えるため、重合前のモノマーを蒸留、昇華精製、再結晶等の方法で精製したのちに重合することが好ましい。また重合後、再沈精製、クロマトグラフィーによる分別等の純化処理をすることが好ましい。
【０１３０】
上記式（11）においてＡ1が上記（４）式で表される２価の基である化合物である下記式（１２）
2008179821.tif 000053
で示される化合物は、  下記式（１３）
2008179821.tif 000054
〔式中、Ｒ1、Ｒ2、Ｒ3、Ｒ4、Ｒ5、Ｒ6、Ｘ1およびＸ2は前記と同じ意
味を表す。〕
で示される化合物の２つのヨウ素原子を選択的にメタル化した後に
下記式（１４）
2008179821.tif 000055
〔式中、Ｒ7は前記と同じ意味を表す。Ｘ5およびＸ6はそれぞれ独立に塩素原
子、臭素原子またはヨウ素原子を示す。〕
で示されるジハロゲン化リン化合物と反応させることにより製造することができる。
【０１３１】
反応は窒素、アルゴンなどの不活性雰囲気下、溶媒の存在下に実施することができる。反応に用いられる溶媒としては、ペンタン、ヘキサン、ヘプタン、オクタン、シクロヘキサンなどの飽和炭化水素、ベンゼン、トルエン、キシレン、エチルベンゼンなどの不飽和炭化水素、ジメチルエーテル、ジエチルエーテル、メチル−ｔ−ブチルエーテル、ジ−ｔ−ブチルエーテル、テトラヒドロフラン、テトラヒドロピラン、ジオキサンなどのエーテル類、トリメチルアミン、トリエチルアミン、Ｎ，Ｎ，Ｎ'，Ｎ’−テトラメチルエチレンジアミン、ピリジンなどのアミン類が例示され、単一溶媒、またはこれらの混合物でもよい。
【０１３２】
メタル化剤としては、メチルリチウム、ｎ−ブチルリチウム、ｓｅｃ−ブチルリチウム、ｔ−ブチルリチウム、フェニルリチウムなどが例示される。反応温度は通常−３０℃以下であり、選択的によう素をメタル化するためには、−８０℃以下であることが望ましい。
【０１３３】
また、上記の方法でメタル化された化合物のメタルを交換した後に上記式（１４）で示されるジハロゲン化リン化合物を反応させてもよい。
【０１３４】
メタル交換させる金属試薬としては、塩化マグネシウム、臭化マグネシウムなどのマグネシウム塩、塩化銅（Ｉ）、塩化銅（ＩＩ）、臭化銅（Ｉ）、臭化銅（ＩＩ）、ヨウ化銅（Ｉ）などの銅塩、塩化亜鉛、臭化亜鉛、ヨウ化亜鉛などの亜鉛塩が例示されるが、収率の面でマグネシウム塩が好ましい。
【０１３５】
上記式（１４）で示されるジハロゲン化リン化合物との反応は、−１００℃〜溶媒の沸点でおこなうことが好ましい。
【０１３６】
反応後は、例えば、水でクエンチした後に有機溶媒で抽出し、溶媒を留去するなど、通常の後処理で得ることができる。水に不安定な生成物の場合は、ろ過により無機塩を除いた後、溶媒を留去する方法などにより得ることができる。
生成物の単離及び精製はクロマトグラフィーによる分取や再結晶、蒸留などの方法によっておこなうことができる。
【０１３７】
また、上記式（１１）においてＡ1が上記（５）式で表される２価の基である下記式（１５）
2008179821.tif 000056
で示される化合物は、上記式（１３）で示される化合物の２つのヨウ素原子を選択的にメタル化した後に硫黄と反応させることにより製造することができる。
【０１３８】
反応の方法については、上記式（１２）で示される化合物の合成法と同様である。硫黄との反応については、個体のまま加えてもよいし、溶媒に溶解または懸濁させた状態で加えてもよい。反応の温度は−１００℃から３０℃程度であり、好ましくは−８０℃から０℃である。反応の後処理、精製法についても、上記式（１２）で示される化合物と同様である。
【０１３９】
また上記式（１１）においてＡ1が上記（６）式で表される２価の基であり、Ａ2がＳｉでかつｌが２である下記式（２０）
2008179821.tif 000057
で示される化合物は  上記式（１３）で示される化合物の２つのヨウ素原子を選択的にメタル化した後に下記式（２２）
2008179821.tif 000058
〔式中、Ｒ8およびＲ9は前記と同じ意味を表す。Ｘ11およびＸ12はそれぞ
れ独立に塩素原子、臭素原子またはヨウ素原子を示す。〕
で示される１，２−ジハロゲン化ジシリル化合物と反応させることにより製造することができる。
【０１４０】
反応の方法、後処理、精製法については、上記式（１２）で示される化合物と同様である。
【０１４１】
また、上記式（１２）で示される化合物と同様に、下記式（３−２）で示される化合物は、上記式（１３）で示される化合物の２つのヨウ素原子を選択的にメタル化した後に対応するジハロゲン化物と反応させることにより製造することができる。反応の方法、後処理、精製法については、上記式（１２）で示される化合物と同様である。
2008179821.tif 000059
（式中、Ｒ1、Ｒ2、Ｒ3、Ｒ4、Ｒ5、Ｒ6、Ｘ1およびＸ2は上記式（１１
）と同じである。Ａ3は
2008179821.tif 000060
から選択される２価の基を表す。式中、Ｒは前記と同じ意味を表す。）
反応の方法、後処理、精製法については、上記式（１２）で示される化合物と同様である。
【０１４２】
上記式（１１）においてＡ1が上記（６）式で表される２価の基であり、Ａ2
がSiでかつｌが１である化合物下記式（１８）で示されるジベンゾシロール誘導体
2008179821.tif 000061
は下記式（１９）
2008179821.tif 000062
（式中、Ｒ1、Ｒ2、Ｒ3、Ｒ4、Ｒ5、Ｒ6、Ｒ8およびＲ9は上記式（１１）
と同じである。）
で示される化合物（ジベンゾシロール誘導体）とハロゲン化試剤、好ましくはＮ−ハロゲノ化合物とを反応させることにより製造することができる。
【０１４３】
上記式（１９）においてＲ1、Ｒ3、Ｒ4およびＲ6がいずれも水素原子である
ことが好ましい。
【０１４４】
反応は、窒素、アルゴンなどの不活性雰囲気下、溶媒の存在下に実施することができる。反応の温度は、−８０℃から溶媒の沸点が望ましい。
【０１４５】
また、反応は、式（１９）で示される化合物と塩基を反応させた後に、ハロゲン化試剤を反応させる方法によっても製造することができる。
【０１４６】
Ｎ−ハロゲノ化合物としては、Ｎ−クロロスクシンイミド、Ｎ−クロロフタル酸イミド、Ｎ−クロロジエチルアミン、Ｎ−クロロジブチルアミン、Ｎ−クロロシクロへキシルアミン、Ｎ−ブロモスクシンイミド、Ｎ−ブロモフタル酸イミドＮ−ブロモジトリフルオロメチルアミン、Ｎ−ヨウドスクシンイミド、Ｎ−ヨウドフタル酸イミドなどが例示され、その他のハロゲン化試剤としては、フッ素、フルオロキシトリフルオロメタン、二フッ化酸素、フッ化パークロリル、フッ化コバルト（III）、フッ化銀（II）、フッ化セレン（IV）、フッ化マンガン（III）、塩素、ヨウドトリクロライド、三塩化アルミ、塩化テルル（IV）、塩化モリブデン、塩化アンチモン、塩化鉄（III）、四塩化チタン、五塩化リン、塩化チオニル、臭素、１，２−ジブロモエタン、三臭化ホウ素、臭化銅、臭化銀、臭化−ｔ−ブチル、酸化臭素、ヨウ素、ヨウドモノクロライドなどが例示される。
【０１４７】
反応に用いられる溶媒としては、ペンタン、ヘキサン、ヘプタン、オクタン、シクロヘキサンなどの飽和炭化水素、ベンゼン、トルエン、エチルベンゼン、キシレンなどの不飽和炭化水素、四塩化炭素、クロロホルム、ジクロロメタン、クロロブタン、ブロモブタン、クロロペンタン、ブロモペンタン、クロロヘキサン、ブロモヘキサン、クロロシクロヘキサン、ブロモシクロヘキサンなどのハロゲン化飽和炭化水素、クロロベンゼン、ジクロロベンゼン、トリクロロベンゼンなどのハロゲン化不飽和炭化水素、メタノール、エタノール、プロパノール、イソプロパノール、ブタノール、ｔ−ブチルアルコールなどのアルコール類、蟻酸、酢酸、プロピオン酸などのカルボン酸類、ジメチルエーテル、ジエチルエーテル、メチル−ｔ−ブチルエーテル、テトラヒドロフラン、テトラヒドロピラン、ジオキサンなどのエーテル類、トリメチルアミン、トリエチルアミン、Ｎ，Ｎ，  Ｎ‘，Ｎ’−テトラメチルエチレンジアミン、ピリジンなどのアミン類、Ｎ，Ｎ−ジメチルホルムアミド、Ｎ，Ｎ−ジメチルアセトアミド、Ｎ，Ｎ−ジエチルアセトアミド、Ｎ−メチルモルホリンオキシド、Ｎ−メチル−２−ピロリドンなどのアミド類などが例示され、単一溶媒、またはこれらの混合溶媒を用いてもよい。
【０１４８】
反応に用いられる塩基としては、リチウムヒドリド、ナトリウムヒドリド、カリウムヒドリド、メチルリチウム、ｎ−ブチルリチウム、ｔ−ブチルリチウム、フェニルリチウム、リチウムジイソプロピルアミド、リチウムヘキサメチルジシラジド、ナトリウムヘキサメチルジシラジド、カリウムヘキサメチルジシラジドなどが例示される。
【０１４９】
反応後は、例えば、水でクエンチした後に有機溶媒で抽出した後に、溶媒を留去するなど、通常の後処理で得ることができる。
生成物の単離及び精製はクロマトグラフィーによる分取や再結晶などの方法によっておこなうことができる。
【０１５０】
次に本発明のポリマーの用途について説明する。
本発明のポリマーは、強い蛍光を有し、高分子蛍光体として用いることができる。  また、薄膜からの発光を利用するので該高分子蛍光体は、固体状態で蛍光を有するものが好適に用いられる。また、該ポリマーは優れた電子輸送能を有しており、高分子ＬＥＤ用材料や電荷輸送材料として好適に用いることができる。
また、本発明のポリマーは電子素子用の材料としても用いることができ、レーザー用色素、有機太陽電池用材料、有機トランジスタ用の有機半導体、伝導性薄膜用材料としても用いることができる。
【０１５１】
次に、本発明の高分子ＬＥＤについて説明する。本発明の高分子ＬＥＤは陽極および陰極からなる電極間に、発光層を有し、該発光層が本発明のポリマーを含むことを特徴とする。
【０１５２】
また、本発明の高分子ＬＥＤとしては、陰極と発光層との間に、電子輸送層を設けた高分子ＬＥＤ、陽極と発光層との間に、正孔輸送層を設けた高分子ＬＥＤ、陰極と発光層との間に、電子輸送層を設け、かつ陽極と発光層との間に、正孔輸送層を設けた高分子ＬＥＤ等が挙げられる。
【０１５３】
また、本発明の高分子ＬＥＤとしては、少なくとも一方の電極と発光層との間に該電極に隣接して導電性高分子を含む層を設けた素子；少なくとも一方の電極と発光層との間に該電極に隣接して膜厚２ｎｍ以下の絶縁層を設けた素子があげられる。
【０１５４】
例えば、具体的には、以下のａ）〜ｄ）の構造が例示される。
ａ）陽極／発光層／陰極
ｂ）陽極／正孔輸送層／発光層／陰極
ｃ）陽極／発光層／電子輸送層／陰極
ｄ）陽極／正孔輸送層／発光層／電子輸送層／陰極
（ここで、／は各層が隣接して積層されていることを示す。以下同じ。）
【０１５５】
ここで、発光層とは、発光する機能を有する層であり、正孔輸送層とは、正孔を輸送する機能を有する層であり、電子輸送層とは、電子を輸送する機能を有する層である。なお、電子輸送層と正孔輸送層を総称して電荷輸送層と呼ぶ。
発光層、正孔輸送層、電子輸送層は、それぞれ独立に２層以上用いてもよい。
【０１５６】
また、電極に隣接して設けた電荷輸送層のうち、電極からの電荷注入効率を改善する機能を有し、素子の駆動電圧を下げる効果を有するものは、特に電荷注入層（正孔注入層、電子注入層）と一般に呼ばれることがある。
【０１５７】
さらに電極との密着性向上や電極からの電荷注入の改善のために、電極に隣接して前記の電荷注入層又は膜厚２ｎｍ以下の絶縁層を設けてもよく、また、界面の密着性向上や混合の防止等のために電荷輸送層や発光層の界面に薄いバッファー層を挿入してもよい。
積層する層の順番や数、および各層の厚さについては、発光効率や素子寿命を勘案して適宜用いることができる。
【０１５８】
本発明において、電荷注入層（電子注入層、正孔注入層）を設けた高分子ＬＥＤとしては、陰極に隣接して電荷注入層を設けた高分子ＬＥＤ、陽極に隣接して電荷注入層を設けた高分子ＬＥＤが挙げられる。
例えば、具体的には、以下のe)〜p）の構造が挙げられる。
e）陽極／電荷注入層／発光層／陰極
f）陽極／発光層／電荷注入層／陰極
g）陽極／電荷注入層／発光層／電荷注入層／陰極
h）陽極／電荷注入層／正孔輸送層／発光層／陰極
i）陽極／正孔輸送層／発光層／電荷注入層／陰極
j）陽極／電荷注入層／正孔輸送層／発光層／電荷注入層／陰極
k）陽極／電荷注入層／発光層／電子輸送層／陰極
l）陽極／発光層／電子輸送層／電荷注入層／陰極
m）陽極／電荷注入層／発光層／電子輸送層／電荷注入層／陰極
n）陽極／電荷注入層／正孔輸送層／発光層／電子輸送層／陰極
ｏ）陽極／正孔輸送層／発光層／電子輸送層／電荷注入層／陰極
ｐ）陽極／電荷注入層／正孔輸送層／発光層／電子輸送層／電荷注入層／陰極
【０１５９】
電荷注入層の具体的な例としては、導電性高分子を含む層、陽極と正孔輸送層との間に設けられ、陽極材料と正孔輸送層に含まれる正孔輸送材料との中間の値のイオン化ポテンシャルを有する材料を含む層、陰極と電子輸送層との間に設けられ、陰極材料と電子輸送層に含まれる電子輸送材料との中間の値の電子親和力を有する材料を含む層などが例示される。
【０１６０】
上記電荷注入層が導電性高分子を含む層の場合、該導電性高分子の電気伝導度は、１０-5Ｓ／ｃｍ以上１０3以下であることが好ましく、発光画素間のリーク電流を小さくするためには、１０-5Ｓ／ｃｍ以上１０2以下がより好ましく、１０-5Ｓ／ｃｍ以上１０1以下がさらに好ましい。
【０１６１】
上記電荷注入層が導電性高分子を含む層の場合、該導電性高分子の電気伝導度は、１０-5Ｓ／ｃｍ以上１０3Ｓ／ｃｍ以下であることが好ましく、発光画素間のリーク電流を小さくするためには、１０-5Ｓ／ｃｍ以上１０2Ｓ／ｃｍ以下がより好ましく、１０-5Ｓ／ｃｍ以上１０1Ｓ／ｃｍ以下がさらに好ましい。
通常は該導電性高分子の電気伝導度を１０-5Ｓ／ｃｍ以上１０3以下とするために、該導電性高分子に適量のイオンをドープする。
【０１６２】
ドープするイオンの種類は、正孔注入層であればアニオン、電子注入層であればカチオンである。アニオンの例としては、ポリスチレンスルホン酸イオン、アルキルベンゼンスルホン酸イオン、樟脳スルホン酸イオンなどが例示され、カチオンの例としては、リチウムイオン、ナトリウムイオン、カリウムイオン、テトラブチルアンモニウムイオンなどが例示される。
電荷注入層の膜厚としては、例えば１ｎｍ〜１００ｎｍであり、２ｎｍ〜５０ｎｍが好ましい。
【０１６３】
電荷注入層に用いる材料は、電極や隣接する層の材料との関係で適宜選択すればよく、ポリアニリンおよびその誘導体、ポリチオフェンおよびその誘導体、ポリピロールおよびその誘導体、ポリフェニレンビニレンおよびその誘導体、ポリチエニレンビニレンおよびその誘導体、ポリキノリンおよびその誘導体、ポリキノキサリンおよびその誘導体、芳香族アミン構造を主鎖または側鎖に含む重合体などの導電性高分子、金属フタロシアニン（銅フタロシアニンなど）、カーボンなどが例示される。
【０１６４】
膜厚２ｎｍ以下の絶縁層は電荷注入を容易にする機能を有するものである。上記絶縁層の材料としては、金属フッ化物、金属酸化物、有機絶縁材料等が挙げられる。膜厚２ｎｍ以下の絶縁層を設けた高分子ＬＥＤとしては、陰極に隣接して膜厚２ｎｍ以下の絶縁層を設けた高分子ＬＥＤ、陽極に隣接して膜厚２ｎｍ以下の絶縁層を設けた高分子ＬＥＤが挙げられる。
【０１６５】
具体的には、例えば、以下のｑ)〜ab）の構造が挙げられる。
ｑ）陽極／膜厚２ｎｍ以下の絶縁層／発光層／陰極
ｒ）陽極／発光層／膜厚２ｎｍ以下の絶縁層／陰極
ｓ）陽極／膜厚２ｎｍ以下の絶縁層／発光層／膜厚２ｎｍ以下の絶縁層／陰極
ｔ）陽極／膜厚２ｎｍ以下の絶縁層／正孔輸送層／発光層／陰極
u）陽極／正孔輸送層／発光層／膜厚２ｎｍ以下の絶縁層／陰極
v）陽極／膜厚２ｎｍ以下の絶縁層／正孔輸送層／発光層／膜厚２ｎｍ以下の絶縁層／陰極
w）陽極／膜厚２ｎｍ以下の絶縁層／発光層／電子輸送層／陰極
x）陽極／発光層／電子輸送層／膜厚２ｎｍ以下の絶縁層／陰極
y）陽極／膜厚２ｎｍ以下の絶縁層／発光層／電子輸送層／膜厚２ｎｍ以下の絶縁層／陰極
z）陽極／膜厚２ｎｍ以下の絶縁層／正孔輸送層／発光層／電子輸送層／陰極
aa）陽極／正孔輸送層／発光層／電子輸送層／膜厚２ｎｍ以下の絶縁層／陰極
ab）陽極／膜厚２ｎｍ以下の絶縁層／正孔輸送層／発光層／電子輸送層／膜厚２ｎｍ以下の絶縁層／陰極
【０１６６】
高分子ＬＥＤ作成の際に、これらの有機溶媒可溶性の高分子蛍光体を用いることにより、溶液から成膜する場合、この溶液を塗布後乾燥により溶媒を除去するだけでよく、また電荷輸送材料や発光材料を混合した場合においても同様な手法が適用でき、製造上非常に有利である。溶液からの成膜方法としては、スピンコート法、キャスティング法、マイクログラビアコート法、グラビアコート法、バーコート法、ロールコート法、ワイアーバーコート法、ディップコート法、スプレーコート法、スクリーン印刷法、フレキソ印刷法、オフセット印刷法、インクジェットプリント法等の塗布法を用いることができる。
【０１６７】
発光層の膜厚としては、用いる材料によって最適値が異なり、駆動電圧と発光効率が適度な値となるように選択すればよいが、例えば１ｎｍから１μｍであり、好ましくは２ｎｍ〜５００ｎｍであり、さらに好ましくは５ｎｍ〜２００ｎｍである。
【０１６８】
本発明の高分子ＬＥＤにおいては、発光層に上記ポリマー以外に発光材料を混合して使用してもよい。また、本発明の高分子ＬＥＤにおいては、上記高分子蛍光体以外の発光材料を含む発光層が、上記高分子蛍光体を含む発光層と積層されていてもよい。
該発光材料としては、公知のものが使用できる。低分子化合物では、例えば、ナフタレン誘導体、アントラセンもしくはその誘導体、ペリレンもしくはその誘導体、ポリメチン系、キサンテン系、クマリン系、シアニン系などの色素類、８−ヒドロキシキノリンもしくはその誘導体の金属錯体、芳香族アミン、テトラフェニルシクロペンタジエンもしくはその誘導体、またはテトラフェニルブタジエンもしくはその誘導体などを用いることができる。
具体的には、例えば特開昭５７−５１７８１号、同５９−１９４３９３号公報に記載されているもの等、公知のものが使用可能である。
【０１６９】
本発明の高分子ＬＥＤが正孔輸送層を有する場合、使用される正孔輸送材料としては、ポリビニルカルバゾールもしくはその誘導体、ポリシランもしくはその誘導体、側鎖もしくは主鎖に芳香族アミンを有するポリシロキサン誘導体、ピラゾリン誘導体、アリールアミン誘導体、スチルベン誘導体、トリフェニルジアミン誘導体、ポリアニリンもしくはその誘導体、ポリチオフェンもしくはその誘導体、ポリピロールもしくはその誘導体、ポリ（ｐ−フェニレンビニレン）もしくはその誘導体、またはポリ（２，５−チエニレンビニレン）もしくはその誘導体などが例示される。
【０１７０】
具体的には、該正孔輸送材料として、特開昭６３−７０２５７号公報、同６３−１７５８６０号公報、特開平２−１３５３５９号公報、同２−１３５３６１号公報、同２−２０９９８８号公報、同３−３７９９２号公報、同３−１５２１８４号公報に記載されているもの等が例示される。
【０１７１】
これらの中で、正孔輸送層に用いる正孔輸送材料として、ポリビニルカルバゾールもしくはその誘導体、ポリシランもしくはその誘導体、側鎖もしくは主鎖に芳香族アミン化合物基を有するポリシロキサン誘導体、ポリアニリンもしくはその誘導体、ポリチオフェンもしくはその誘導体、ポリ（ｐ−フェニレンビニレン）もしくはその誘導体、またはポリ（２，５−チエニレンビニレン）もしくはその誘導体等の高分子正孔輸送材料が好ましく、さらに好ましくはポリビニルカルバゾールもしくはその誘導体、ポリシランもしくはその誘導体、側鎖もしくは主鎖に芳香族アミンを有するポリシロキサン誘導体である。低分子の正孔輸送材料の場合には、高分子バインダーに分散させて用いることが好ましい。
【０１７２】
ポリビニルカルバゾールもしくはその誘導体は、例えばビニルモノマーからカチオン重合またはラジカル重合によって得られる。
【０１７３】
ポリシランもしくはその誘導体としては、ケミカル・レビュー（Ｃｈｅｍ．Ｒｅｖ．）第８９巻、１３５９頁（１９８９年）、英国特許ＧＢ２３００１９６号公開明細書に記載の化合物等が例示される。合成方法もこれらに記載の方法を用いることができるが、特にキッピング法が好適に用いられる。
【０１７４】
ポリシロキサンもしくはその誘導体は、シロキサン骨格構造には正孔輸送性がほとんどないので、側鎖または主鎖に上記低分子正孔輸送材料の構造を有するものが好適に用いられる。特に正孔輸送性の芳香族アミンを側鎖または主鎖に有するものが例示される。
【０１７５】
正孔輸送層の成膜の方法に制限はないが、低分子正孔輸送材料では、高分子バインダーとの混合溶液からの成膜による方法が例示される。また、高分子正孔輸送材料では、溶液からの成膜による方法が例示される。
【０１７６】
溶液からの成膜に用いる溶媒としては、正孔輸送材料を溶解させるものであれば特に制限はない。該溶媒として、クロロホルム、塩化メチレン、ジクロロエタン等の塩素系溶媒、テトラヒドロフラン等のエーテル系溶媒、トルエン、キシレン等の芳香族炭化水素系溶媒、アセトン、メチルエチルケトン等のケトン系溶媒、酢酸エチル、酢酸ブチル、エチルセルソルブアセテート等のエステル系溶媒が例示される。
【０１７７】
溶液からの成膜方法としては、溶液からのスピンコート法、キャスティング法、マイクログラビアコート法、グラビアコート法、バーコート法、ロールコート法、ワイアーバーコート法、ディップコート法、スプレーコート法、スクリーン印刷法、フレキソ印刷法、オフセット印刷法、インクジェットプリント法等の塗布法を用いることができる。
【０１７８】
混合する高分子バインダーとしては、電荷輸送を極度に阻害しないものが好ましく、また可視光に対する吸収が強くないものが好適に用いられる。該高分子バインダーとして、ポリカーボネート、ポリアクリレート、ポリメチルアクリレート、ポリメチルメタクリレート、ポリスチレン、ポリ塩化ビニル、ポリシロキサン等が例示される。
【０１７９】
正孔輸送層の膜厚としては、用いる材料によって最適値が異なり、駆動電圧と発光効率が適度な値となるように選択すればよいが、少なくともピンホールが発生しないような厚さが必要であり、あまり厚いと、素子の駆動電圧が高くなり好ましくない。従って、該正孔輸送層の膜厚としては、例えば１ｎｍから１μｍであり、好ましくは２ｎｍ〜５００ｎｍであり、さらに好ましくは５ｎｍ〜２００ｎｍである。
【０１８０】
本発明の高分子ＬＥＤが電子輸送層を有する場合、使用される電子輸送材料としては公知のものが使用でき、オキサジアゾール誘導体、アントラキノジメタンもしくはその誘導体、ベンゾキノンもしくはその誘導体、ナフトキノンもしくはその誘導体、アントラキノンもしくはその誘導体、テトラシアノアンスラキノジメタンもしくはその誘導体、フルオレノン誘導体、ジフェニルジシアノエチレンもしくはその誘導体、ジフェノキノン誘導体、または８−ヒドロキシキノリンもしくはその誘導体の金属錯体、ポリキノリンもしくはその誘導体、ポリキノキサリンもしくはその誘導体、ポリフルオレンもしくはその誘導体等が例示される。
【０１８１】
具体的には、特開昭６３−７０２５７号公報、同６３−１７５８６０号公報、特開平２−１３５３５９号公報、同２−１３５３６１号公報、同２−２０９９８８号公報、同３−３７９９２号公報、同３−１５２１８４号公報に記載されているもの等が例示される。
【０１８２】
これらのうち、オキサジアゾール誘導体、ベンゾキノンもしくはその誘導体、アントラキノンもしくはその誘導体、または８−ヒドロキシキノリンもしくはその誘導体の金属錯体、ポリキノリンもしくはその誘導体、ポリキノキサリンもしくはその誘導体、ポリフルオレンもしくはその誘導体が好ましく、２−（４−ビフェニリル）−５−（４−ｔ−ブチルフェニル）−１，３，４−オキサジアゾール、ベンゾキノン、アントラキノン、トリス（８−キノリノール）アルミニウム、ポリキノリンがさらに好ましい。
【０１８３】
電子輸送層の成膜法としては特に制限はないが、低分子電子輸送材料では、粉末からの真空蒸着法、または溶液もしくは溶融状態からの成膜による方法が、高分子電子輸送材料では溶液または溶融状態からの成膜による方法がそれぞれ例示される。溶液または溶融状態からの成膜時には、高分子バインダーを併用してもよい。
【０１８４】
溶液からの成膜に用いる溶媒としては、電子輸送材料および／または高分子バインダーを溶解させるものであれば特に制限はない。該溶媒として、クロロホルム、塩化メチレン、ジクロロエタン等の塩素系溶媒、テトラヒドロフラン等のエーテル系溶媒、トルエン、キシレン等の芳香族炭化水素系溶媒、アセトン、メチルエチルケトン等のケトン系溶媒、酢酸エチル、酢酸ブチル、エチルセルソルブアセテート等のエステル系溶媒が例示される。
【０１８５】
溶液または溶融状態からの成膜方法としては、スピンコート法、キャスティング法、マイクログラビアコート法、グラビアコート法、バーコート法、ロールコート法、ワイアーバーコート法、ディップコート法、スプレーコート法、スクリーン印刷法、フレキソ印刷法、オフセット印刷法、インクジェットプリント法等の塗布法を用いることができる。
【０１８６】
混合する高分子バインダーとしては、電荷輸送を極度に阻害しないものが好ましく、また、可視光に対する吸収が強くないものが好適に用いられる。該高分子バインダーとして、ポリ（Ｎ−ビニルカルバゾール）、ポリアニリンもしくはその誘導体、ポリチオフェンもしくはその誘導体、ポリ（ｐ−フェニレンビニレン）もしくはその誘導体、ポリ（２，５−チエニレンビニレン）もしくはその誘導体、ポリカーボネート、ポリアクリレート、ポリメチルアクリレート、ポリメチルメタクリレート、ポリスチレン、ポリ塩化ビニル、またはポリシロキサンなどが例示される。
【０１８７】
電子輸送層の膜厚としては、用いる材料によって最適値が異なり、駆動電圧と発光効率が適度な値となるように選択すればよいが、少なくともピンホールが発生しないような厚さが必要であり、あまり厚いと、素子の駆動電圧が高くなり好ましくない。従って、該電子輸送層の膜厚としては、例えば１ｎｍから１μｍであり、好ましくは２ｎｍ〜５００ｎｍであり、さらに好ましくは５ｎｍ〜２００ｎｍである。
【０１８８】
本発明の高分子ＬＥＤを形成する基板は、電極を形成し、有機物の層を形成する際に変化しないものであればよく、例えばガラス、プラスチック、高分子フィルム、シリコン基板などが例示される。不透明な基板の場合には、反対の電極が透明または半透明であることが好ましい。
【０１８９】
本発明において、通常は、陽極または陰極の少なくとも一方が透明または半透明であり、陽極側が透明または半透明であることが好ましい。該陽極の材料としては、導電性の金属酸化物膜、半透明の金属薄膜等が用いられる。具体的には、酸化インジウム、酸化亜鉛、酸化スズ、およびそれらの複合体であるインジウム・スズ・オキサイド（ＩＴＯ）、インジウム・亜鉛・オキサイド等からなる導電性ガラスを用いて作成された膜（ＮＥＳＡなど）や、金、白金、銀、銅等が用いられ、ＩＴＯ、インジウム・亜鉛・オキサイド、酸化スズが好ましい。作製方法としては、真空蒸着法、スパッタリング法、イオンプレーティング法、メッキ法等が挙げられる。また、該陽極として、ポリアニリンもしくはその誘導体、ポリチオフェンもしくはその誘導体などの有機の透明導電膜を用いてもよい。
陽極の膜厚は、光の透過性と電気伝導度とを考慮して、適宜選択することができるが、例えば１０ｎｍから１０μｍであり、好ましくは２０ｎｍ〜１μｍであり、さらに好ましくは５０ｎｍ〜５００ｎｍである。
また、陽極上に、電荷注入を容易にするために、フタロシアニン誘導体、導電性高分子、カーボンなどからなる層、あるいは金属酸化物や金属フッ化物、有機絶縁材料等からなる平均膜厚２ｎｍ以下の層を設けてもよい。
【０１９０】
本発明の高分子ＬＥＤで用いる陰極の材料としては、仕事関数の小さい材料が好ましい。例えば、リチウム、ナトリウム、カリウム、ルビジウム、セシウム、ベリリウム、マグネシウム、カルシウム、ストロンチウム、バリウム、アルミニウム、スカンジウム、バナジウム、亜鉛、イットリウム、インジウム、セリウム、サマリウム、ユーロピウム、テルビウム、イッテルビウムなどの金属、およびそれらのうち２つ以上の合金、あるいはそれらのうち１つ以上と、金、銀、白金、銅、マンガン、チタン、コバルト、ニッケル、タングステン、錫のうち１つ以上との合金、グラファイトまたはグラファイト層間化合物等が用いられる。合金の例としては、マグネシウム−銀合金、マグネシウム−インジウム合金、マグネシウム−アルミニウム合金、インジウム−銀合金、リチウム−アルミニウム合金、リチウム−マグネシウム合金、リチウム−インジウム合金、カルシウム−アルミニウム合金などが挙げられる。陰極を２層以上の積層構造としてもよい。
陰極の膜厚は、電気伝導度や耐久性を考慮して、適宜選択することができるが、例えば１０ｎｍから１０μｍであり、好ましくは２０ｎｍ〜１μｍであり、さらに好ましくは５０ｎｍ〜５００ｎｍである。
【０１９１】
陰極の作製方法としては、真空蒸着法、スパッタリング法、また金属薄膜を熱圧着するラミネート法等が用いられる。また、陰極と有機物層との間に、導電性高分子からなる層、あるいは金属酸化物や金属フッ化物、有機絶縁材料等からなる平均膜厚２ｎｍ以下の層を設けてもよく、陰極作製後、該高分子ＬＥＤを保護する保護層を装着していてもよい。該高分子ＬＥＤを長期安定的に用いるためには、素子を外部から保護するために、保護層および／または保護カバーを装着することが好ましい。
【０１９２】
該保護層としては、高分子化合物、金属酸化物、金属フッ化物、金属ホウ化物などを用いることができる。また、保護カバーとしては、ガラス板、表面に低透水率処理を施したプラスチック板などを用いることができ、該カバーを熱効果樹脂や光硬化樹脂で素子基板と貼り合わせて密閉する方法が好適に用いられる。スペーサーを用いて空間を維持すれば、素子がキズつくのを防ぐことが容易である。該空間に窒素やアルゴンのような不活性なガスを封入すれば、陰極の酸化を防止することができ、さらに酸化バリウム等の乾燥剤を該空間内に設置することにより製造工程で吸着した水分が素子にタメージを与えるのを抑制することが容易となる。これらのうち、いずれか１つ以上の方策をとることが好ましい。
【０１９３】
本発明の高分子LEDは、面状光源、セグメント表示装置、ドットマトリックス表示装置、液晶表示装置のバックライトとして用いることができる。
【０１９４】
本発明の高分子ＬＥＤを用いて面状の発光を得るためには、面状の陽極と陰極が重なり合うように配置すればよい。また、パターン状の発光を得るためには、前記面状の発光素子の表面にパターン状の窓を設けたマスクを設置する方法、非発光部の有機物層を極端に厚く形成し実質的に非発光とする方法、陽極または陰極のいずれか一方、または両方の電極をパターン状に形成する方法がある。これらのいずれかの方法でパターンを形成し、いくつかの電極を独立にＯｎ／ＯＦＦできるように配置することにより、数字や文字、簡単な記号などを表示できるセグメントタイプの表示素子が得られる。更に、ドットマトリックス素子とするためには、陽極と陰極をともにストライプ状に形成して直交するように配置すればよい。複数の種類の発光色の異なる高分子蛍光体を塗り分ける方法や、カラーフィルターまたは蛍光変換フィルターを用いる方法により、部分カラー表示、マルチカラー表示が可能となる。ドットマトリックス素子は、パッシブ駆動も可能であるし、ＴＦＴなどと組み合わせてアクティブ駆動してもよい。これらの表示素子は、コンピュータ、テレビ、携帯端末、携帯電話、カーナビゲーション、ビデオカメラのビューファインダーなどの表示装置として用いることができる。
【０１９５】
さらに、前記面状の発光素子は、自発光薄型であり、液晶表示装置のバックライト用の面状光源、あるいは面状の照明用光源として好適に用いることができる。また、フレキシブルな基板を用いれば、曲面状の光源や表示装置としても使用できる。
【実施例】
【０１９６】
以下、本発明をさらに詳細に説明するために実施例を示すが、本発明はこれらに限定されるものではない。
ここで、数平均分子量、重量平均分子量については、クロロホルムを溶媒として、ゲルパーミエーションクロマトグラフィー（ＧＰＣ）によりポリスチレン換算の数平均分子量、重量平均分子量を求めた。
【０１９７】
合成例１
＜２、２’−ジブロモ−５，５’−ジオクチルオキシ−１，１’−ビフェニルの合成＞
2008179821.tif 000063
【０１９８】
原料である３、３’−ジオクチルオキシ−１，１’ −ビフェニルは３−ブロモフェノールをエタノール中でジオクチル化した後、山本カップリングを用いて合成した。
上記３、３’−ジオクチルオキシ−１，１’ビフェニル１３３ｇを乾燥Ｎ，Ｎ−ジメチルホルムアミド１８２０ｍｌに溶解した。０℃（ドライアイス−メタノール浴）でＮ−ブロモスクシンイミド１１７．５ｇ／Ｎ，Ｎ−ジメチルホルムアミド９１０ｍｌ溶液を滴下した。６０分かけて滴下した。滴下終了後、室温に戻して一夜攪拌した。
反応液を水にあけてｎ−ヘキサンで抽出した後、溶媒を留去し粗生成物１７９ｇを得た。２−プロパノールで再結晶を繰り返し、２，２’−ジブロモ−５，５’−ジオクチルオキシ−１，１’ビフェニル１２２ｇを得た。
1Ｈ−ＮＭＲ（３００ＭＨｚ／ＣＤＣｌ3）：
δ(ｐｐｍ)  ＝  ０．８８〔ｔ、６Ｈ〕、１．２〜１．８〔ｍ、２４Ｈ〕、３．９５〔ｔ、４Ｈ〕、６．７〜６．８〔ｍ、４Ｈ〕、７．５２〔ｄ、２Ｈ〕
【０１９９】
合成例２
＜２、２’−ジヨード−５、５’−ジオクチルオキシ−１，１’ −ビフェニルの合成＞
2008179821.tif 000064
窒素雰囲気下で５００ｍｌの３つ口フラスコに削りマグネシウム４．０５ｇを仕込んだ。別のフラスコに上記２，２’−ジブロモ−５，５’−ジオクチルオキシ−１，１’−ビフェニル４５ｇのテトラヒドロフラン２００ｍｌ溶液を調整し、そのうち２０ｍｌをマグネシウムの入ったフラスコに加えた。開始剤として１，２−ジブロモエタンを５滴加えて加熱した。発熱反応が始まったら上記の残りの溶液を３０分かけて滴下した。滴下終了後、還流下で１時間反応させた。その後０℃に冷却して、ヨウ素４４．２ｇのテトラヒドロフラン１５０ｍｌ溶液を滴下した。滴下終了後、室温で一夜攪拌した。
反応液を水にあけてクロロホルムで抽出した後、チオ硫酸ナトリウム水溶液および飽和食塩水で洗浄した。硫酸ナトリウムで乾燥後、溶媒を留去して粗生成物５３ｇを得た。２−プロパノールで再結晶し、２，２’−ジヨード−５，５’−ジオクチルオキシ−１，１’−ビフェニル４３ｇを得た。
1Ｈ−ＮＭＲ（２００ＭＨｚ／ＣＤＣｌ3）：
δ(ｐｐｍ)  ＝  ０．９０〔ｔ、６Ｈ〕、１．２〜１．８〔ｍ、２４Ｈ〕、３．９３〔ｔ、４Ｈ〕、６．６〜６．８〔ｍ、４Ｈ〕、７．７４〔ｄ、２Ｈ〕
ＭＳ（ＡＰＣＩ（＋））：Ｍ+    ６６２
【０２００】
合成例３
＜４，４’−ジブロモ−２，２’−ジヨード−５，５’−ジオクチルオキシ−１，１’ −ビフェニルの合成＞
2008179821.tif 000065
窒素雰囲気下で１Ｌフラスコに上記に２，２’−ジヨード−５，５’−ジオクチルオキシ−１，１’ −ビフェニル３７ｇを仕込み、リン酸トリメチル８００ｍｌを加えて溶解した。さらにヨウ素１０．６ｇを加えた後、臭素１９ｇのリン酸トリメチル７０ｍｌを滴下した。４時間攪拌した後、臭素９．５ｇのリン酸トリメチル３５ｍｌを滴下した。滴下終了後一夜攪拌した。反応液を水にあけてクロロホルムで抽出した後、チオ硫酸ナトリウムおよび飽和食塩水で洗浄した。硫酸ナトリウムで乾燥後、溶媒を留去して粗生成物４６ｇを得た。シリカゲルクロマトグラフィ（シクロヘキサン：トルエン＝２０：１）で精製し、４，４’−ジブロモ−２，２’−ジヨード−５，５’−ジオクチルオキシ−１，１’ −ビフェニル２０．５ｇを得た。
1Ｈ−ＮＭＲ（２００ＭＨｚ／ＣＤＣｌ3）：
δ(ｐｐｍ)  ＝  ０．８８〔ｔ、６Ｈ〕、１．２〜１．９〔ｍ、２４Ｈ〕、３．９９〔ｍ、４Ｈ〕、６．７０〔ｓ、２Ｈ〕、８．０３〔ｓ、２Ｈ〕
ＭＳ（ＡＰＣＩ（＋））：Ｍ+    ８２０
【０２０１】
合成例４
化合物Ａの合成
2008179821.tif 000066
化合物Ａ
フレームドライ、アルゴン置換した100ml  3口フラスコに上記の４，４’−ジブロモ−２，２’−ジヨード−５，５’−ジオクチルオキシ−１，１’−ビフェニル  1.00g（見掛モル数1.22mmol）を取り、脱水ジエチルエーテル  10mlに溶解した。この溶液をメタノール/液体窒素で-90℃に冷却し、1.7mlのn-BuLi（1.6M  n-ヘキサン溶液、2.7mmol）を滴下した。1時間保温した後、ジクロロフェニルホスフィン（0.22g、1.22mmol）のジエチルエーテル溶液（5ml）を滴下した。
室温に昇温して15時間攪拌した後に、0℃に冷却し、5%NaHCO3水溶液を滴下した。水相をトルエンで抽出し、有機層を合わせ、水、飽和食塩水の順に洗浄した。
溶媒を留去し、1.11gの粗生成物を得た。シリカゲルカラムクロマトグラフィーで精製（展開溶媒  ヘキサン：酢酸エチル＝100：1（0.1%トリエチルアミン））し、0.52g（p.96.1%、y.68.5%）の化合物Ａを得た。
1H-NMR（CDCl3、300MHz）：
δ7.77(d, 2H)、7.31-7.13(m, 7H)、4.198t, 4H)、1.96-1.87(m, 4H)、1.69-1.52(m, 4H)、1.35-1.26(m, 16H)、0.90(t, 6H)  
【０２０２】
合成例５
化合物Ｂの合成
2008179821.tif 000067
化合物Ｂ
フレームドライ、アルゴン置換した300ml  3口フラスコに上記の４，４’−ジブロモ−２，２’−ジヨード−５，５’−ジオクチルオキシ−１，１’ −ビフェニル5.00g（見掛モル数6.1mmol）を取り、脱水ジエチルエーテル  50mlに溶解した。この溶液をメタノール/液体窒素で-90℃に冷却し、8.4mlのn-BuLi（1.6M  n-ヘキサン溶液、13.4mmol）を滴下した。1時間保温した後、0.20gの硫黄（6.1mmol）を加えた。室温に昇温して3.5時間攪拌した後に、2.00gの硫黄（61mmol）を加え、さらに4時間攪拌した。0℃に冷却し、1N塩酸15mlを滴下した。水相をジエチルエーテルで抽出し、有機層を合わせ、水、飽和食塩水の順に洗浄した。硫酸ナトリウムで乾燥後、溶媒を留去し、6.26gの粗生成物を得た。シリカゲルカラムクロマトグラフィーで精製（展開溶媒  ヘキサン：トルエン＝20：1）し、0.91g（p.87.3%、y.20.7%）の化合物Ｂを得た。
1H-NMR（CDCl3、300MHz）：
δ7.69(s, 2H)、7.08(s, 2H)、4.09(t, 4H)、1.92-1.81(m, 4H)、1.58-1.26(m, 20H)、0.88(t, 6H)
【０２０３】
合成例６
化合物Ｃの合成
2008179821.tif 000068
化合物Ｃ
窒素雰囲気下で１００ｍｌフラスコに上記の４，４’−ジブロモ−２，２’−ジヨード−５，５’−ジオクチルオキシ−１，１’ −ビフェニル５．０ｇを仕込み、テトラヒドロフラン５０ｍｌを加えて溶解した。−９０℃に冷却しｎ−ブチルリチウム／１．６Ｍ―ヘキサン溶液８．４ｍｌを滴下した。１．５時間攪拌後、臭化マグネシウム３．３８ｇのテトラヒドフラン６１ｇ溶液を加えて、室温まで昇温し１．５時間攪拌した。再度−９０℃に冷却して１，２−ジクロロテトラメチルジシラン１．６０ｇを加えた後、昇温し還流下で８．５時間反応させた。
溶媒を留去してトルエン１００ｍｌを仕込み撹拌し、不溶解物をろ過した後、再度溶媒を留去し、粗製物を得た。シリカゲルクロマトグラフィ（展開溶媒  ヘキサン：トリエチルアミントルエン＝８００：５）で粗製物を精製し、化合物Ｃを０．２４ｇを得た。
1Ｈ−ＮＭＲ（３００ＭＨｚ／ＣＤＣｌ3）：
δ(ｐｐｍ)  ＝  ０．２０〔ｓ、１２Ｈ〕、  ０．８９〔ｔ、６Ｈ〕、１．１〜１．６〔ｍ、２０Ｈ〕、１．８９〔ｍ、４Ｈ〕、４．０８〔ｔ、４Ｈ〕、６．９２〔ｓ、２Ｈ〕、７．５７〔ｓ、２Ｈ〕
【０２０４】
合成例７
化合物Ｄの合成
2008179821.tif 000069
化合物Ｄ
不活性雰囲気下３−ブロモフェノール９０ｇをエタノール６００ｍｌに溶解した。さらに水酸化カリウム３９ｇを加えて７０℃に昇温して溶解した。滴下ロートから１−ブロモ−３，７−ジメチルオクタン１２６ｇを１５分で滴下した。滴下終了後、８４℃に昇温して約２２時間加熱攪拌した。加熱終了後室温まで放冷却した。
反応液を２分割し、それぞれ水５００ｍｌに加えてた後、エバポレータにてエタノールを留去した。エタノールを留去後の溶液を合わせて３分割し、それぞれ酢酸エチル３００ｍｌを加えて分液し、有機層を水２００ｍｌで２回洗浄した。有機層を合わせてエバポレータで溶媒を留去した後、ロータリーポンプを用いて減圧下、９０℃で５時間加熱乾燥した。オイル状の生成物として３−（３，７−ジメチルオクチルオキシ）−ブロモベンゼン約１５０ｇを得た。
不活性雰囲気下、３つ口フラスコに乾燥テトラヒドロフラン１００ｍｌにマグネシウム７．５ｇ、ヨウ素少量を仕込んだ。滴下ロートを用いて上記３−（３，７−ジメチルオクチルオキシ）−ブロモベンゼン９０ｇを５０分かけて滴下した。滴下終了後、乾燥テトラヒドフラン２００ｍｌを加えて還流下２時間加熱攪拌しＧｒｉｇｎａｒｄ試薬を調整した。加熱終了後、室温まで放冷した。
上記とは別の３つ口フラスコにホウ酸トリメチル３８ｇと乾燥テトラヒドロフラン３００ｍｌを仕込み、フラスコをドライアイス−アセトン浴で冷却した。滴下ロートを用いて上記Ｇｒｉｇｎａｒｄ試薬溶液を３５分かけて滴下した。滴下終了後反応液を室温まで昇温した。
反応液を希硫酸（１２ｍｌ硫酸／水３６０ｍｌ）に加えて攪拌した後２分割して、それぞれ酢酸エチル１５０ｍｌ、１００ｍｌで抽出した。有機層を合わせたものを３分割して、それぞれ水１００ｍｌで洗浄した。洗浄後の有機層を合わせてエバポレータ−にて溶媒を留去した後、ヘキサン１００ｍｌを加えて固形分を懸濁させた状態でろ過した。さらに１００ｍｌのヘキサンで洗浄した。白色の固体の３−（３，７−ジメチルオクチルオキシ）−フェニルホウ酸６３ｇを得た。
不活性雰囲気下３つ口フラスコに上記３−（３，７−ジメチルオクチルオキシ）−ブロモベンゼン６０ｇ、トルエン２５０ｍｌ、水２５０ｍｌ、炭酸カリウム６２ｇとテトラキス（トリフェニルホスフィン）パラジウム錯体１．２ｇを仕込んだ。２０分アルゴンで溶液をバブリングし酸素を脱気した後、上記３−（３，７−ジメチルオクチルオキシ）−フェニルホウ酸６３ｇを加えて９０℃に昇温し、そのまま８時間加熱攪拌した。加熱終了後室温まで放冷した。トルエン層を分液した後、シリカゲルクロマトグラフィーにて着色成分を除いた。溶媒を留去してオイル状の生成物として化合物Ｄを９８ｇ得た。
1Ｈ−ＮＭＲ（２００ＭＨｚ／ＣＤＣｌ3）：
δ(ｐｐｍ)  ＝  ０．８７〔ｄ、１２Ｈ〕、０．９４〔ｄ、６Ｈ〕、１．１〜１．８〔ｍ、２０Ｈ〕、４．０４〔ｔ、４Ｈ〕、６．８８〔ｄ、２Ｈ〕、７．１〜７．３〔ｍ、４Ｈ〕、７．３２〔ｔ、２Ｈ〕
【０２０５】
合成例８
化合物Ｅの合成
2008179821.tif 000070
化合物Ｅ
上記化合物Ｄ  ２０ｇを乾燥Ｎ，Ｎ−ジメチルホルムアミド４００ｍｌに溶解した。氷冷下でＮ−ブロモスクシンイミド１５．５ｇ／Ｎ，Ｎ−ジメチルホルムアミド３００ｍｌ溶液を滴下した。９０分かけて滴下した。滴下終了後、氷浴を外して一夜攪拌した。
溶媒を留去した後トルエン２００ｍｌに溶解し、水２００ｍｌで３回洗浄した後溶媒を留去し、オイル状生成物２６ｇを得た。ＬＣ−ＭＳスペクトルの測定結果より、ブロモの置換位置の異なる異性体も生成しており化合物Ｅの純度は約６５％（ＬＣ面百）であった。
1Ｈ−ＮＭＲ（２００ＭＨｚ／ＣＤＣｌ3）：
δ(ｐｐｍ)  ＝  ０．８６〔ｄ、１２Ｈ〕、０．９３〔ｄ、６Ｈ〕、１．１〜１．８〔ｍ、２０Ｈ〕、３．９７〔ｔ、４Ｈ〕、６．７９〔ｄ、２Ｈ〕、６．８２〔ｄ、２Ｈ〕、７．５２〔ｄ、２Ｈ〕
ＭＳ（ＡＰＣＩ（＋））：Ｍ+  ６２４
【０２０６】
合成例９
化合物Ｆの合成
2008179821.tif 000071
化合物Ｆ
200ml  ４口フラスコをアルゴン置換し、化合物Ｅ  5.00g（8.0mmol）を80mlの脱水エーテルに溶解し、-78℃に冷却した。この溶液にn-ブチルリチウム11ml（17.6mmol、1.6Mへキサン溶液）を滴下し、3.5時間攪拌した。この溶液を-78℃に冷却した四塩化ケイ素25.8g（152mmol）のエーテル溶液500mlに滴下した。1時間攪拌した後、室温まで昇温し、15時間攪拌した。反応液をアルゴン下でろ過し、ろ液を濃縮したところ、4.52gの粗生成物を得た。
上記で得られた粗生成物をアルゴン置換した500ml  ３口フラスコに取り、90mlの脱水エーテルに溶解し、-78℃に冷却した。この溶液にフェニルリチウム23ml（24mmol、1.06Mシクロペンタン/エーテル溶液）を滴下した。20分間攪拌後、室温に昇温し、4時間攪拌した。水を加え、分液し、水層をジエチルエーテルで抽出した。有機層を合わせ、飽和炭酸水素ナトリウム水溶液、飽和食塩水で洗浄した。硫酸水素ナトリウムで乾燥し、溶媒を留去したところ、化合物Ｆの粗生成物を6.66g得た。
1Ｈ−ＮＭＲ（３００ＭＨｚ／ＣＤＣｌ3）：
δ０．８６（ｄ、１２Ｈ）、０．９７（ｄ、６Ｈ）、１．１６〜１．９０（ｍ、２０Ｈ）、４．０９（ｂｒ、４Ｈ）、６．８４〜６．８８（ｍ、２Ｈ）、７．２９〜７．６６（ｍ、２８Ｈ）
ＭＳ（ＡＰＣＩ（＋））：Ｍ+  ６４７．４
【０２０７】
合成例１０
化合物Ｇの合成
2008179821.tif 000072
化合物Ｇ
アルゴン置換した300ml三口フラスコに化合物Ｆ  5.00g（純度85.1%、6.6mmol）を取り、脱水DMF65mlに溶解した。この溶液にＮ−ブロモスクシンイミド  2.45g（13.8mmol）を仕込んだ。室温にて5時間攪拌した後、グローブボックス中で80ml×5のヘキサンで抽出した。溶媒を留去したところ、14.02g（LC面百19.9%、DMF含む）の粗生成物を得た。逆相シリカゲルカラムクロマトグラフィー（アセトニトリル：トルエン＝20：1）で分離後、フラクションをヘキサンで抽出し（アセトニトリル中の微量の酢酸を除くため）、5%炭酸水素ナトリウム水溶液、飽和食塩水で洗浄し、硫酸ナトリウムで乾燥後、溶媒を留去したところ、0.30g（LC面百58%、収率3.3%）の化合物Ｇを得た。
1Ｈ−ＮＭＲ（３００ＭＨｚ／アセトン−ｄ６）：
δ０．８６（ｄ、１２Ｈ）、０．９９（ｄ、６Ｈ）、１．１７〜１．９５（ｍ、２０Ｈ）、４．３１（ｂｒ、４Ｈ）、７．３７〜７．５０（ｍ、２Ｈ）、７．６８〜７．７１（ｍ、２８Ｈ）、７．８１（ｓ、２Ｈ）、８．００（ｓ、２Ｈ）ＭＳ（ＡＰＣＩ（＋））：Ｍ+  ８０４．９
【０２０８】
合成例１１
化合物Ｈの合成）
2008179821.tif 000073
化合物Ｈ
アルゴン置換した200ml三口フラスコに化合物Ｆ  3.91g（純度85.1%、5.1mmol）を取り、脱水DMF50mlに溶解した。この溶液にNCS  1.47g（10.8mmol）を仕込んだ。LCで反応を追跡しながらNCSを追加した。（total2.62g）室温にて60時間攪拌した後、グローブボックス中で100ml×5のヘキサンで抽出した。溶媒を留去したところ、12.73g（LC面百34.1%、DMF含む）の粗生成物を得た。逆相シリカゲルカラムクロマトグラフィー（アセトニトリル：トルエン＝20：1）で分離後、フラクションをヘキサンで抽出し（アセトニトリル中の微量の酢酸を除くため）、5%炭酸水素ナトリウム水溶液、飽和食塩水で洗浄し、硫酸ナトリウムで乾燥後、溶媒を留去したところ、0.18g（LC面百82.5%、収率3.6%）の化合物Ｈを得た。
1Ｈ−ＮＭＲ（３００ＭＨｚ／アセトン−ｄ６）：
δ０．８７（ｄ、１２Ｈ）、０．９９（ｄ、６Ｈ）、１．１０〜１．９４（ｍ、２０Ｈ）、４．２８（ｂｒ、４Ｈ）、７．３０〜７．７１（ｍ、１０Ｈ）、７．８３（ｂｒ、４Ｈ）
ＭＳ（ＡＰＣＩ（＋））：Ｍ+  ７１５．３
【０２０９】
実施例１（化合物Ａの縮合重合）
＜ポリマー１の合成＞  
化合物Ａ  ０．５９ｇとＮ、Ｎ‘−ビス（４−ブロモフェニル）−Ｎ、Ｎ’−ビス（４−ｎ−ブチルフェニル）−１，４−フェニレンジアミン０．２６ｇと２，２’―ビピリジル０．４８ｇとを反応容器に仕込んだ後、反応系内を窒素ガスで置換した。これに、あらかじめアルゴンガスでバブリングして、脱気したテトラヒドロフラン（脱水溶媒）３５ｍｌを加えた。次に、この混合溶液に、ビス（１，５−シクロオクタジエン）ニッケル（０）を０．８５ｇ加え、６０℃で３時間反応した。なお、反応は、窒素ガス雰囲気中で行った。反応後、この溶液を冷却した後、２５％アンモニア水１０ｍｌ／メタノール１２０ｍｌ／イオン交換水５０ｍｌ混合溶液中にそそぎ込み、約１時間攪拌した。次に、生成した沈殿を、ろ過することにより回収した。この沈殿をエタノールで洗浄した後、２時間減圧乾燥した。次に、この沈殿をトルエン３０ｍＬに溶解し、１Ｎ塩酸３０ｍＬを加えて１時間攪拌し、水層の除去して有機層に４％アンモニア水３０ｍＬを加え、1時間攪拌した後に水層を除去した。有機層はメタノール２００ｍＬに滴下して１時間攪拌し、析出した沈殿をろ過して２時間減圧乾燥し、トルエン３０ｍＬに溶解させた。その後、アルミナカラム（アルミナ量２０ｇ）を通して精製を行い、回収したトルエン溶液をメタノール２５０ｍＬに滴下して１時間攪拌し、析出した沈殿をろ過して２時間減圧乾燥させた。得られたポリマーの収量は０．０６ｇを得た。
このポリマーをポリマー１と呼ぶ。
このポリマー１のポリスチレン換算数平均分子量は、５．０ｘ１０2であり、ポリスチレン換算重量平均分子量は、６．２ｘ１０3であった。
【０２１０】
実施例２（化合物Ｂの縮合重合）
＜ポリマー２の合成＞  
化合物Ｂ  ０．３５ｇとＮ、Ｎ‘−ビス（４−ブロモフェニル）−Ｎ、Ｎ’−ビス（４−ｎ−ブチルフェニル）−１，４−フェニレンジアミン０．１６ｇと２，２’―ビピリジル０．３７ｇとを反応容器に仕込んだ後、反応系内を窒素ガスで置換した。これに、あらかじめアルゴンガスでバブリングして、脱気したテトラヒドロフラン（脱水溶媒）２８ｍｌを加えた。次に、この混合溶液に、ビス（１，５−シクロオクタジエン）ニッケル（０）を０．７０ｇ加え、６０℃で３時間反応した。なお、反応は、窒素ガス雰囲気中で行った。反応後、この溶液を冷却した後、２５％アンモニア水１０ｍｌ／メタノール１２０ｍｌ／イオン交換水５０ｍｌ混合溶液中にそそぎ込み、約１時間攪拌した。次に、生成した沈殿を、ろ過することにより回収した。この沈殿をエタノールで洗浄した後、２時間減圧乾燥した。次に、この沈殿をトルエン３０ｍＬに溶解し、１Ｎ塩酸３０ｍＬを加えて１時間攪拌し、水層の除去して有機層に４％アンモニア水３０ｍＬを加え、1時間攪拌した後に水層を除去した。有機層はメタノール２００ｍＬに滴下して１時間攪拌し、析出した沈殿をろ過して２時間減圧乾燥し、トルエン３０ｍＬに溶解させた。その後、アルミナカラム（アルミナ量２０ｇ）を通して精製を行い、回収したトルエン溶液をメタノール２５０ｍＬに滴下して１時間攪拌し、析出した沈殿をろ過して２時間減圧乾燥させた。得られたポリマーの収量は０．１３ｇを得た。
このポリマーをポリマー２と呼ぶ。
このポリマー２のポリスチレン換算数平均分子量は、６．２ｘ１０3であり、ポリスチレン換算重量平均分子量は、５．１ｘ１０4であった。
実施例３（化合物Ｃの縮合重合）
＜ポリマー３の合成＞
化合物Ｃ  ０．３０ｇとＮ、Ｎ‘−ビス（４−ブロモフェニル）−Ｎ、Ｎ’−ビス（４−ｎ−ブチルフェニル）−１，４−フェニレンジアミン０．１３ｇと２，２’―ビピリジル０．３０ｇとを反応容器に仕込んだ後、反応系内を窒素ガスで置換した。これに、あらかじめアルゴンガスでバブリングして、脱気したテトラヒドロフラン（脱水溶媒）２０ｍｌを加えた。次に、この混合溶液に、ビス（１，５−シクロオクタジエン）ニッケル（０）を０．５２ｇ加え、６０℃で３時間反応した。なお、反応は、窒素ガス雰囲気中で行った。反応後、この溶液を冷却した後、２５％アンモニア水１０ｍｌ／メタノール１２０ｍｌ／イオン交換水５０ｍｌ混合溶液中にそそぎ込み、約１時間攪拌した。次に、生成した沈殿を、ろ過することにより回収した。この沈殿をエタノールで洗浄した後、２時間減圧乾燥した。次に、この沈殿をトルエン３０ｍＬに溶解し、１Ｎ塩酸３０ｍＬを加えて１時間攪拌し、水層の除去して有機層に４％アンモニア水３０ｍＬを加え、1時間攪拌した後に水層を除去した。有機層はメタノール２００ｍＬに滴下して１時間攪拌し、析出した沈殿をろ過して２時間減圧乾燥し、トルエン３０ｍＬに溶解させた。その後、アルミナカラム（アルミナ量２０ｇ）を通して精製を行い、回収したトルエン溶液をメタノール２５０ｍＬに滴下して１時間攪拌し、析出した沈殿をろ過して２時間減圧乾燥させた。得られたポリマーの収量は０．１１ｇを得た。
このポリマーをポリマー３と呼ぶ。
このポリマー３のポリスチレン換算数平均分子量は、１．４ｘ１０4であり、ポリスチレン換算重量平均分子量は、４．９ｘ１０4であった。
【０２１１】
実施例４（化合物Ｇの縮合重合）
＜ポリマー４の合成＞  
化合物Ｇ  ０．２０ｇとＮ、Ｎ‘−ビス（４−ブロモフェニル）−Ｎ、Ｎ’−ビス（４−ｎ−ブチルフェニル）−１，４−フェニレンジアミン０．０７ｇと２，２’―ビピリジル０．１７ｇとを反応容器に仕込んだ後、反応系内をアルゴンガスで置換した。これに、あらかじめアルゴンガスでバブリングして、脱気したテトラヒドロフラン（脱水溶媒）２０ｍｌを加えた。次に、この混合溶液に、ビス（１，５−シクロオクタジエン）ニッケル（０）を０．３ｇ加え、室温で１０分間攪拌した後、６０℃で３時間反応した。なお、反応は、窒素ガス雰囲気中で行った。
反応後、この溶液を冷却した後、メタノール１００ｍｌ／イオン交換水２００ｍｌ混合溶液中にそそぎ込み、約１時間攪拌した。次に、生成した沈殿を濾過し、回収した。この沈殿を乾燥した後、クロロホルムに溶解した。次に、この溶液を濾過し、不溶物を除去した後、この溶液からクロロホルムを留去し、固形物を得た。この固形物をメタノールで洗浄した後、減圧乾燥して、ポリマー０．０８ｇを得た。
このポリマーをポリマー４と呼ぶ。
このポリマー４のポリスチレン換算数平均分子量は、１．５ｘ１０3であり、ポリスチレン換算重量平均分子量は、５．０ｘ１０3であった。
【０２１２】
実施例５（化合物Ｈの重合）
＜ポリマー５の合成＞  
化合物Ｈ  ０．２１ｇとＮ、Ｎ‘−ビス（４−ブロモフェニル）−Ｎ、Ｎ’−ビス（４−ｎ−ブチルフェニル）−１，４−フェニレンジアミン０．１０ｇと２，２’―ビピリジル０．２７ｇとを反応容器に仕込んだ後、反応系内をアルゴンガスで置換した。これに、あらかじめアルゴンガスでバブリングして、脱気したテトラヒドロフラン（脱水溶媒）２０ｍｌを加えた。次に、この混合溶液に、ビス（１，５−シクロオクタジエン）ニッケル（０）を０．５ｇ加え、室温で１０分間攪拌した後、６０℃で３時間反応した。なお、反応は、窒素ガス雰囲気中で行った。
反応後、この溶液を冷却した後、メタノール１００ｍｌ／イオン交換水２００ｍｌ混合溶液中にそそぎ込み、約１時間攪拌した。次に、生成した沈殿を濾過し、回収した。この沈殿を乾燥した後、トルエンに溶解した。次に、この溶液を濾過し、不溶物を除去した後、この溶液からトルエンを留去し、固形物を得た。この固形物をエタノールで洗浄した後、減圧乾燥して、ポリマー０．０９ｇを得た。
この重合体をポリマー５と呼ぶ。
このポリマー５のポリスチレン換算数平均分子量は、１．６ｘ１０3であり、ポリスチレン換算重量平均分子量は、５．４ｘ１０3であった。
【０２１３】
実施例５
＜蛍光特性＞
ポリマー１から５のそれぞれの０．２ｗｔ％クロロホルム溶液を石英上にスピンコートして高分子蛍光体の薄膜をそれぞれ作成した。これらの薄膜の蛍光スペクトルとを、蛍光分光光度計（日立製作所８５０）を用いて測定した。いずれも強い蛍光を有しており、それぞれ以下の表１に示す蛍光ピーク波長を示した。
【０２１４】
【表１】
2008179821.tif 000074
【０２１５】
計算例
以下に結合距離比の計算例を示す。計算はGaussian98（ｂ３ｌｙｐ／６−３１ｇ*）を用いておこなった。
【０２１６】
参考計算例１
単量体と３量体との比較
重合の結合位が水素原子である単量体と３量体との結合距離比の比較をおこなった。
2008179821.tif 000075
【０２１７】
【表２】
2008179821.tif 000076
両者の間で実質的に同じであり、ポリマーにおける結合距離比は、重合の結合位が水素原子である単量体で近似できることが示された。
【０２１８】
参考計算例２
側鎖の比較
側鎖のアルキルオキシ基がメトキシ基、ｎ−オクチルオキシ基であるものとの結合距離比の比較をおこなった。
2008179821.tif 000077
【０２１９】
【表３】
2008179821.tif 000078
両者の間で差は見られず、ｎ−オクチルオキシ基における結合距離比は、メトキシ基で近似できることが示された。
【０２２０】
計算例１
実施例のポリマー1〜5の結合距離比の計算
ポリマー1、2、3、4、5の結合距離比を、それぞれ、以下の計算化合物6、8、7、5、5を用いて求めた。
2008179821.tif 000079
式中、Ｐｈはフェニル基を表す。
【０２２１】
【表４】
2008179821.tif 000080